(57)【要約】強化フィラーと、ポリアミド流れ促進剤とを含み、流れ促進を改善するが、組成物の他の機械、熱、火炎および／または電気特性は維持したままである、強化ポリイミド組成物。組成物は無機または有機強化フィラーと、ポリイミド樹脂、例えばポリエーテルイミドまたはポリアミドイミドと、流れ促進剤としての少量の芳香族または脂肪族ポリアミドとを含んでもよい。得られた組成物は、より薄い壁用途で使用され得るが、依然として、流れ促進剤を有しない強化ポリイミド組成物の有益な物理特性を保持する。この要約は、特定の技術分野での探索目的のための走査ツールとして意図されたものであり、本発明を限定することを意図しない。【特許請求の範囲】
【請求項１】
（ａ）約１０ｗｔ％から６０ｗｔ％の強化フィラーと、
（ｂ）約１ｗｔ％から約１０ｗｔ％のポリアミド流れ促進剤と、
（ｃ）残りの重量％のポリイミド樹脂と、
を含む強化ポリイミド組成物であって、
射出成形中に、実質的に同じ割合の同じポリイミド樹脂と同じ強化フィラーから本質的に構成され、ポリアミド流れ促進剤なしで、実質的に同一の射出成形条件下の参照強化ポリイミド組成物よりも少なくとも約１０％大きな直線流を示す、組成物。
【請求項２】
前記ポリイミド樹脂は、ポリエーテルイミド、ポリアミドイミド、またはそれらの少なくとも１つを含む組み合わせから選択される、請求項１に記載の組成物。
【請求項３】
前記強化フィラーは、ガラス繊維、ガラスフレーク、ガラスビーズ、炭素繊維、アラミド繊維、またはそれらの少なくとも１つを含む組み合わせから選択される、請求項１または請求項２に記載の組成物。
【請求項４】
前記ポリアミド流れ促進剤は、ナイロン６、ナイロン６６、ポリフタルアミド（ＰＰＡ）、ナイロン１１、ナイロン６１０、ナイロン４１０、ナイロン１０１０、ナイロン１０１２、およびナイロン５１０、またはそれらの少なくとも１つを含む組み合わせから選択される、請求項１から３のいずれか一項に記載の組成物。
【請求項５】
前記ポリイミド樹脂は、ポリエーテルイミド、ポリアミドイミドから選択され、前記強化フィラーは、ガラス繊維を含み、前記ポリアミド流れ促進剤は、ポリフタルアミドを含む、請求項１から４のいずれか一項に記載の組成物。
【請求項６】
（ａ）ポリイミド樹脂と、
（ｂ）約１：２から約９：１の樹脂：フィラー比となる量の強化フィラーと、
（ｃ）組成物が射出成形中に、実質的に同じ割合の同じポリイミド樹脂と同じ強化フィラーから本質的に構成され、ポリアミド流れ促進剤なしで、実質的に同一の射出成形条件下の参照強化ポリイミド組成物よりも少なくとも約１０％大きな直線流を示すように有効な量のポリアミド流れ促進剤と、
を含む強化ポリイミド組成物。
【請求項７】
前記ポリイミド樹脂は、ポリエーテルイミド、ポリアミドイミド、またはそれらの少なくとも１つを含む組み合わせから選択される、請求項６に記載の組成物。
【請求項８】
前記強化フィラーは、ガラス繊維、ガラスフレーク、ガラスビーズ、炭素繊維、アラミド繊維、またはそれらの少なくとも１つを含む組み合わせから選択される、請求項６または請求項７に記載の組成物。
【請求項９】
前記ポリアミド流れ促進剤は、ナイロン６、ナイロン６６、ポリフタルアミド、またはそれらの少なくとも１つを含む組み合わせから選択される、請求項６から８のいずれか一項に記載の組成物。
【請求項１０】
前記ポリイミド樹脂は、ポリエーテルイミド、ポリアミドイミドから選択され、前記強化フィラーは、ガラス繊維を含み、前記ポリアミド流れ促進剤は、ポリフタルアミドを含む、請求項６から９のいずれか一項に記載の組成物。
【請求項１１】
強化ポリイミド組成物の射出成形中の直線流を増加させる方法であって、
ポリイミド樹脂と、強化フィラーと、ポリアミド流れ促進剤とを組み合わせる工程を含み、
前記強化フィラーは、約１：２から約９：１の樹脂：フィラー比となる量で組み合わされ、
前記ポリアミド流れ促進剤は、前記組成物が射出成形中に、実質的に同じ割合の同じポリイミド樹脂と同じ強化フィラーから本質的に構成され、ポリアミド流れ促進剤なしで、実質的に同一の条件下の参照強化ポリイミド組成物よりも少なくとも約１０％大きな直線流を示すように有効な量で組み合わされる、方法。
【請求項１２】
前記ポリイミド樹脂は、ポリエーテルイミド、ポリアミドイミド、またはそれらの少なくとも１つを含む組み合わせから選択される、請求項１１に記載の方法。
【請求項１３】
前記強化フィラーは、ガラス繊維、ガラスフレーク、ガラスビーズ、炭素繊維、アラミド繊維、またはそれらの少なくとも１つを含む組み合わせから選択される、請求項１１または請求項１２に記載の方法。
【請求項１４】
前記ポリアミド流れ促進剤は、ナイロン６、ナイロン６６、ポリフタルアミド、またはそれらの少なくとも１つを含む組み合わせから選択される、請求項１１から１３のいずれか一項に記載の方法。
【請求項１５】
前記ポリイミド樹脂は、ポリエーテルイミド、ポリアミドイミド、またはそれらの少なくとも１つを含む組み合わせから選択され、前記強化フィラーは、ガラス繊維を含み、前記ポリアミド流れ促進剤は、ポリフタルアミドを含む、請求項１１から１４のいずれか一項に記載の方法。
【請求項１６】
強化ポリイミド組成物において射出成形直線流損失を回復させる方法であって、ポリイミド樹脂と強化フィラーの混合物に、ポリアミド流れ促進剤を、実質的に同じ割合の同じポリイミド樹脂と同じ強化フィラーから本質的に構成され、ポリアミド流れ促進剤なしで、実質的に同一の射出成形条件下の参照強化ポリイミド組成物の射出成形直線流速を、ポリアミド流れ促進剤なしで、実質的に同一の射出成形条件下の実質的に同一の無充填強化ポリイミドの射出成形直線流速と比較した場合に観察される流れ損失の少なくとも約１０％を回復させるのに十分な量で添加する工程を含む、方法。
【請求項１７】
ポリイミド樹脂は、ポリエーテルイミド、ポリアミドイミド、またはそれらの少なくとも１つを含む組み合わせから選択される、請求項１６に記載の方法。
【請求項１８】
前記強化フィラーは、ガラス繊維、ガラスフレーク、ガラスビーズ、炭素繊維、アラミド繊維、またはそれらの少なくとも１つを含む組み合わせから選択される、請求項１６または請求項１７に記載の方法。
【請求項１９】
前記ポリアミド流れ促進剤は、ナイロン６、ナイロン６６、ポリフタルアミド、またはそれらの少なくとも１つを含む組み合わせから選択される、請求項１６から１８のいずれか一項に記載の方法。
【請求項２０】
前記ポリイミド樹脂は、ポリエーテルイミド、ポリアミドイミドから選択され、前記強化フィラーは、ガラス繊維を含み、前記ポリアミド流れ促進剤は、ポリフタルアミドを含む、請求項１６から１９のいずれか一項に記載の方法。
【発明の詳細な説明】
【技術分野】
【０００１】
本発明は、改善された流れを有する強化ポリイミド組成物、改善された流れを有する強化ポリイミド組成物を含む製造物品、および改善された流れを有する強化ポリイミド組成物の製造方法に関する。
【背景技術】
【０００２】
ポリイミド（ＰＩ）類、特にポリエーテルイミド（ＰＥＩ）類は、１８０℃超のガラス転移温度（Ｔｇ）を有する高性能ポリマ類である。これらのポリマ類はさらに高い強度、耐熱性、およびモジュラス、ならびに広い耐化学性を有する。ポリエーテルイミド類は、自動車、テレコミュニケーション、航空宇宙、電気／エレクトロニクス、輸送、およびヘルスケアといった多様な用途において広く使用されている。強化フィラーを添加することにより、例えば、自動車および電気／電子用途において、金属置換のための成形部品として特に有用である材料を提供するのが助けられる。というのも、これらの組成物は良好な機械および熱特性を提供するからである。
【０００３】
しかしながら、強化ポリエーテルイミド類の問題の１つは、強化フィラーが樹脂の流れ特性に悪影響を与えることである。ある先行技術の流れ促進剤の添加が使用されてきたが、これらの流れ促進剤は、組成物の機械、熱、火炎および／または電気特性に悪影響を与え得る。
【発明の概要】
【発明が解決しようとする課題】
【０００４】
したがって、流れ促進剤を有さない強化ポリイミド組成物に比べ、改善された流れ促進を有するが、依然として、優れた物理特性を維持する強化ポリイミド組成物を提供することは有利であろう。薄壁用途において使用することができ、依然として優れた物理特性を維持する強化ポリイミド組成物を提供することもまた、有利であろう。
【課題を解決するための手段】
【０００５】
１つの態様では、本発明はポリイミドポリマと、強化フィラーと、ポリアミド流れ促進剤とを含む強化ポリイミド組成物に関する。流れ促進剤はポリイミド組成物の流れ促進を改善するが、他の機械、熱、火炎および／または電気特性は維持したままである。よって、さらなる態様では、得られた組成物はそのため、薄壁用途で使用することができるが、依然として、流れ促進剤を有しない強化ポリイミド組成物の有益な物理特性を保持する。
【０００６】
さらなる態様では、
（ａ）約１０ｗｔ％から６０ｗｔ％の強化フィラーと、
（ｂ）約１ｗｔ％から約１０ｗｔ％のポリアミド流れ促進剤と、
（ｃ）残りの重量％のポリイミド樹脂と、
を含む組成物が本明細書で記載され、
ここで、組成物は射出成形中に、実質的に同じ割合の同じポリイミド樹脂と同じ強化フィラーから本質的に構成され、ポリアミド流れ促進剤なしで、実質的に同一の射出成形条件下の参照強化ポリイミド組成物よりも少なくとも約１０％大きな直線流を示す。さらに別の態様では、開示される組成物から製造される物品が本明細書で記載される。
【０００７】
さらに別の態様では、
（ａ）ポリイミド樹脂と、
（ｂ）約１：２から約９：１の樹脂：フィラー比となる量の強化フィラーと、
組成物が射出成形中に、実質的に同じ割合の同じポリイミド樹脂と同じ強化フィラーから本質的に構成され、ポリアミド流れ促進剤なしで、実質的に同一の射出成形条件下の参照強化ポリイミド組成物よりも少なくとも約１０％大きな直線流を示すように有効な量のポリアミド流れ促進剤と、
を含む強化ポリイミド組成物が本明細書で記載される。
【０００８】
さらに別の態様では、強化ポリイミド組成物の射出成形中の直線流を増加させるための方法が本明細書で記載され、この方法は、ポリイミド樹脂と、強化フィラーと、ポリアミド流れ促進剤とを組み合わせる工程を含み、強化フィラーは、約１：２から約９：１の樹脂：フィラー比となる量で組み合わされ、ポリアミド流れ促進剤は、組成物が、射出成形中に、実質的に同じ割合の同じポリイミド樹脂と同じ強化フィラーから本質的に構成され、ポリアミド流れ促進剤なしで、実質的に同一の条件下の参照強化ポリイミド組成物よりも少なくとも約１０％大きな直線流を示すように有効な量で組み合わされる。
【０００９】
さらに別の態様では、強化ポリイミド組成物における射出成形直線流損失を回復させるための方法が本明細書で記載され、方法は、ポリイミド樹脂と強化フィラーの混合物に、ポリアミド流れ促進剤を、実質的に同じ割合の同じポリイミド樹脂と同じ強化フィラーから本質的に構成され、ポリアミド流れ促進剤なしで、実質的に同一の射出成形条件下の参照強化ポリイミド組成物の射出成形直線流速を、ポリアミド流れ促進剤なしで、実質的に同一の射出成形条件下の実質的に同一の無充填強化ポリイミドの射出成形直線流速と比較した場合に観察される流れ損失の少なくとも約１０％を回復させるのに十分な量で添加する工程を含む。
【００１０】
本発明の追加の利点は、一部、下記説明において明記され、一部、その説明から明らかであり、あるいは、本発明の実施により学習され得る。本発明の利点は、添付の特許請求の範囲で特に指摘される要素および組み合わせにより実現および達成されるであろう。前記概要および下記詳細な説明の両方は例示および説明にすぎず、特許請求される発明を制限するものではないことが理解されるべきである。
【００１１】
この明細書に組み込まれ、その一部を構成する添付の図面は、いくつかの態様を示し、記述と共に、本発明の原理を説明するように機能する。
【図面の簡単な説明】
【００１２】
【図１】例示的な開示組成物を配合するために使用される代表的なＰＥＴスクリュの略図を示す。
【図２】例示的な開示組成物の直線流特性を決定するための代表的な装置の写真を示す図である。
【図３】例示的な組成物に対する代表的な直線流およびＨＤＴデータを示図である。
【図４】例示的な組成物に対する代表的な直線流およびＨＤＴデータを示す図である。
【図５】例示的な組成物に対する代表的な引張弾性率、曲げ弾性率、および衝撃データを示す図である。
【図６】例示的な組成物に対する代表的な引張強さ、曲げ強度、ＨＤＴ、および直線流データを示す図である。
【図７】例示的な組成物に対する代表的な火炎および熱特性データを示す図である。
【図８】例示的な組成物に対する代表的な高せん断粘度データを示す図である。
【図９】例示的な組成物に対する代表的な走査電子顕微鏡像を示す図である。
【発明を実施するための形態】
【００１３】
本発明の追加の利点は、一部、下記説明において明記され、一部、その説明から明らかであり、あるいは、本発明の実施により学習され得る。本発明の利点は、添付の特許請求の範囲で特に指摘される要素および組み合わせにより実現および達成されるであろう。前記概要および下記詳細な説明の両方は例示および説明にすぎず、特許請求される発明を制限するものではないことが理解されるべきである。
【００１４】
本発明の化合物、組成物、物品、装置、および／または方法を開示し、記載する前に、下記で記載される態様は特定の合成方法に制限されず、そのようなものとして、当然変動し得ることが理解されるべきである。本明細書で使用される専門用語は、特定の態様のみを説明することを目的とし、制限することを意図しないこともまた理解されるべきである。明細書および特許請求の範囲で使用されるように、「含む」という用語は、「からなる」および「本質的にから構成される」実施形態を包含し得る。
【００１５】
開示される方法の生成物および組成物のために使用することができる、これと共に使用することができ、この調製において使用することができる、またはこれとなる材料、化合物、組成物、および構成成分が開示される。これらのおよび他の材料は本明細書で開示され、これらの材料の組み合わせ、サブセット、相互作用、群、などが開示される場合、これらの化合物の各々の様々な個々のならびに集合的な組み合わせおよび順列の特定の言及が、明確に開示され得なくても、各々が本明細書で特定的に企図され、記載されることが理解される。よって、フィラーＡ、Ｂ、およびＣのクラスが開示され、ならびに添加物Ｄ、Ｅ、およびＦのクラスおよび組み合わせＡ−Ｄの一例が開示される場合、各々が個々に列挙されなくても、各々が個々におよび集合的に企図される。よって、この例では、組み合わせＡ−Ｅ、Ａ−Ｆ、Ｂ−Ｄ、Ｂ−Ｅ、Ｂ−Ｆ、Ｃ−Ｄ、Ｃ−Ｅ、およびＣ−Ｆの各々が、Ａ、Ｂ、およびＣ、Ｄ、Ｅ、およびＦ、ならびに組み合わせ例Ａ−Ｄの開示から、特定的に企図され、開示されたと考えられるべきである。同様に、これらの任意のサブセットまたは組み合わせもまた、特定的に企図され、開示される。よって、例えば、Ａ−Ｅ、Ｂ−Ｆ、およびＣ−Ｅのサブグループが、Ａ、Ｂ、およびＣ、Ｄ、Ｅ、およびＦ、ならびに組み合わせ例Ａ−Ｄの開示から、特定的に企図され、開示されたと考えられるべきである。この概念は、この開示の全ての態様、例えば、限定はされないが、組成物、ならびに開示される組成物の製造および使用方法における工程に当てはまる。よって、実施することができる様々な追加の工程が存在する場合、これらの追加の工程の各々は、開示された方法の任意の特定の実施形態または実施形態の組み合わせと共に実施することができること、各々のそのような組み合わせは特定的に企図され、開示されたと考えられるべきであることが理解される。
【００１６】
明示的に別記されない限り、本明細書で明記されたいずれの方法も、その工程が特定の順序で実施されることを要求すると解釈されることは決して意図されない。したがって、方法クレームがその工程が従うべき順序を実際に列挙していない、または工程が特定の順序に制限されることが特許請求の範囲または説明において特定的に別記されていない場合、いかなる点でも順序が推測されることは決して意図されない。これは解釈のための任意の可能な明示されていない基礎に適用でき、例えば下記が挙げられる。工程の配列または動作フローに関する論理事項、文法構成または句読点から誘導される単純な意味、および本明細書で記載される実施形態の番号および型である。
【００１７】
この明細書およびその後の特許請求の範囲では、本明細書で規定される多くの用語に言及されるであろう。
【００１８】
明細書および添付の特許請求の範囲で使用されるように、単数形「１つの（ａ、ａｎ）」および「その（ｔｈｅ）」は文脈で明確に別記されない限り、複数の指示対象を含む。よって、例えば、「官能基」「アルキル」または「残基」への言及は、そのような官能基、アルキル、または残基、などの混合物を含む。さらに、例えば、フィラーへの言及はフィラーの混合物を含む。
【００１９】
「ポリアミド流れ促進剤」という用語は、本明細書では、ポリイミドポリマと強化フィラーを含むポリマブレンドの直線流特性を増加させるポリアミドを示す。流れ促進剤として有用なポリアミドの例がこの明細書で記載される。
【００２０】
「ポリフタルアミド」という用語は、本明細書では、テレフタル酸またはイソフタル酸またはその２つの組み合わせの残基が、ポリマ鎖における繰り返し構造単位のジカルボン酸部分の少なくとも５５モルパーセントを占めるポリアミドを示す。
【００２１】
「強化フィラー」という用語は、本明細書では、ポリマブレンドに添加され、完成材料に改善された機械的特性を付与する有機または無機材料または薬剤を示す。強化フィラーの例はこの明細書で記載される。
【００２２】
本明細書では、「有効量」という用語は、組成物または材料の物理的特性の所望の改良を達成するのに十分な量を示す。例えば、ポリアミド流れ促進剤の「有効量」は、直線流の所望の改善を達成するのに十分であるが、一般に他の特性、例えば耐熱性、強度、耐衝撃性などの負の変更を引き起こすには不十分である量を示す。有効量として必要とされる組成物中の重量パーセント（ｗｔ％）の観点での特定のレベルは、様々な因子、例えば強化フィラーの量および型、ポリイミドの量および型、および組成物を用いて製造される物品の最終用途に依存する。
【００２３】
「任意的な」または「任意で」は、その後に記載される事象または状況が起こるか、または起こらない可能性があること、その記述は事象または状況が起こる場合および起こらない場合を含むことを意味する。
【００２４】
範囲は「約」１つの特定の値から、および／または「約」別の特定の値までとして表すことができる。そのような範囲が表される場合、別の態様は１つの特定の値から、および／または他の特定の値までを含む。同様に、値が近似値として、先行詞「約」を使用して表される場合、特定の値は別の態様を形成することが理解されるであろう。範囲の各々の終点は、もう一方の終点との関連で、ならびにもう一方の終点とは独立しての両方で重要であることがさらに理解されるであろう。本明細書では多くの値が開示され、各々の値はその値自体に加えて、「約」その特定の値のとして本明細書で開示されることもまた理解される。例えば、値「１０」が開示される場合、「約１０」もまた開示される。２つの特定の単位の間の各単位もまた開示されることもまた理解される。例えば、１０および１５が開示される場合、１１、１２、１３、および１４もまた開示される。
【００２５】
明細書および最終の特許請求の範囲における、組成物または物品中の特定の要素または構成成分の重量または体積部への言及は、それぞれ、重量または体積部が、それぞれ表される、組成物または物品中の要素または構成成分および任意の他の要素または構成成分の間の重量または体積関係を示す。よって、２重量部の構成成分Ｘおよび５重量部の構成成分Ｙを含む組成物では、ＸおよびＹは２：５の重量比で存在し、追加の構成成分が組成物中に含まれるかどうかに関係なく、そのような比で存在する。この例は同様に、体積部に適用できる。
【００２６】
構成成分の重量パーセント（ｗｔ％）または体積パーセントは、反対のことが特定的に記載されない限り、それぞれ、構成成分が含められる調合物または組成物の総重量または体積に基づく。
【００２７】
化合物は標準命名法を使用して記載される。例えば、いずれの指示された基によっても置換されていない任意の位置は、指示された結合、または水素原子によって満たされたその原子価を有することが理解される。２つの文字または記号間にないダッシュ記号（「−」）は、置換基のための付着点を示すために使用される。例えば、−ＣＨＯは、カルボニル基の炭素を介して付着される。別に規定されない限り、本明細書で使用される技術および科学用語は、この発明が属する分野の当業者により一般に理解されるものと同じ意味を有する。
【００２８】
１つの態様では、本発明はポリイミドと、強化フィラーと、ポリアミド流れ促進剤とを含む強化ポリイミド組成物を提供する。本発明の組成物は、完成材料の機械、熱、火炎および／または電気特性を損なうことなく改善された流れ促進を提供する。組成物はまた、無機または有機強化フィラーと、ポリイミド樹脂、例えばポリエーテルイミドまたはポリアミドイミドと、流れ促進剤としての有効量の芳香族または脂肪族ポリアミドとを含み得る。得られた組成物は、流れ促進剤を有しない先行技術強化ポリイミド組成物よりも薄い壁用途において使用され得るが、依然として、流れ促進剤を有しない強化ポリイミド組成物の有益な物理特性を保持する。
【００２９】
１つの態様では、本発明は
（ａ）約１０ｗｔ％から６０ｗｔ％の強化フィラーと、
（ｂ）約１ｗｔ％から約１０ｗｔ％のポリアミド流れ促進剤と、
（ｃ）残りの重量％のポリイミド樹脂と、
を含む組成物に関し、
ここで、組成物は射出成形中に、実質的に同じ割合の同じポリイミド樹脂と同じ強化フィラーから本質的に構成され、ポリアミド流れ促進剤なしで、実質的に同一の射出成形条件下の参照強化ポリイミド組成物よりも少なくとも約１０％大きな直線流を示す。さらに別の態様では、組成物は射出成形中、参照強化ポリイミド組成物の少なくとも約１２５％の直線流を示す。さらに別の態様では、組成物は、射出成形中に、参照強化ポリイミド組成物の少なくとも約１５０％の直線流を示す。
【００３０】
さらなる態様では、ポリイミド樹脂はポリエーテルイミド、ポリアミドイミド、または前記ポリイミド樹脂の少なくとも１つを含む組み合わせから選択される。さらに別の態様では、ポリイミド樹脂は、総組成物の約５０％から約８０％の量で存在する。さらに別の態様では、ポリイミド樹脂は、総組成物の約６０％から約７０％の量で存在する。さらに別の態様では、ポリイミド樹脂は総組成物の約６０％の量で存在する。
【００３１】
さらなる態様では、強化フィラーはガラス繊維を含む。さらに別の態様では、強化フィラーは、ガラス繊維、ガラスフレーク、ガラスビーズ、炭素繊維、アラミド繊維、または前記強化フィラーの少なくとも１つを含む組み合わせから選択される。さらに別の態様では、強化フィラーはガラス繊維を含む。さらに別の態様では、強化フィラーは、総組成物の約２０％から約５０％の量で存在する。さらに別の態様では、強化フィラーは、総組成物の約３０％から約４０％の量で存在する。さらに別の態様では、強化フィラーは、総組成物の約４０％の量で存在する。
【００３２】
さらなる態様では、ポリアミド流れ促進剤は、ナイロンおよびポリフタルアミドから選択される。さらに別の態様では、ポリアミド流れ促進剤は、ポリフタルアミドを含む。さらに別の態様では、ポリアミド流れ促進剤はナイロンを含む。さらなる態様では、ポリアミド流れ促進剤は、ナイロン６、ナイロン６６、ポリフタルアミド、または前記ポリアミド流れ促進剤の少なくとも１つを含む組み合わせから選択される。さらに別の態様では、ポリアミド流れ促進剤は、ナイロン６、ナイロン６６、ナイロン１１、ナイロン６１０、ナイロン４１０、ナイロン１０１０、ナイロン１０１２、ナイロン５１０、ナイロン６Ｔ、ナイロン６Ｉ、ナイロン１０Ｔ、ナイロン１０Ｉ、または前記ポリアミド流れ促進剤の少なくとも１つを含むそれらの組み合わせから選択される。さらに別の態様では、ポリアミド流れ促進剤は、ナイロンおよびポリフタルアミドのブレンドから選択される。さらに別の態様では、ポリアミドおよびポリフタルアミドのブレンドは、ナイロン６、ナイロン６６、ナイロン１１、ナイロン６１０、ナイロン４１０、ナイロン１０１０、ナイロン１０１２、ナイロン５１０から選択されるポリアミド、およびナイロン６Ｔ、ナイロン６Ｉ、ナイロン１０Ｔ、ナイロン１０Ｉから選択されるポリフタルアミドを含む。
【００３３】
さらに別の態様では、ポリアミド流れ促進剤は、総組成物の約１％から約５％の量で存在する。さらに別の態様では、ポリアミド流れ促進剤は総組成物の約５％から約１０％の量で存在する。さらに別の態様では、ポリアミド流れ促進剤は総組成物の約５％未満の量で存在する。
【００３４】
さらなる態様では、ポリアミド流れ促進剤は、参照強化ポリイミド組成物に比べ、ポリイミド組成物の煙特性または引火性のいずれかを実質的に増加させるのに不十分な量で存在する。さらに別の態様では、ポリアミド流れ促進剤は、参照強化ポリイミド組成物に比べ、ポリイミド組成物の煙特性を実質的に増加させるのに不十分な量で存在する。さらに別の態様では、ポリアミド流れ促進剤は、参照強化ポリイミド組成物に比べ、ポリイミド組成物の引火性を実質的に増加させるのに不十分な量で存在する。さらに別の態様では、煙特性はＤｓ（２０）である。さらに別の態様では、Ｄｓ（２０）は、約２倍超、約５倍超、約７倍超、または約１０倍超増加しない。さらに別の態様では、Ｄｓ（２０）は約５倍超増加しない。さらに別の態様では、引火性はｐ（ＦＴＰ）である。さらに別の態様では、ｐ（ＦＴＰ）は約２．５％超、約５％超、約７．５％超、または約１０％超減少しない。さらに別の態様では、ｐ（ＦＴＰ）は約５％超減少しない。
【００３５】
さらなる態様では、ポリアミド流れ促進剤は、参照強化ポリイミド組成物に比べ、ポリイミド組成物の熱たわみ温度を実質的に減少させるのに不十分な量で存在する。さらに別の態様では、熱たわみ温度は、約２．５％超、約５％超、約７．５％超、約１０％超、約１２．５％超、約１５％超、または約２０％超減少しない。さらに別の態様では、熱たわみ温度は約１０％超減少しない。
【００３６】
さらなる態様では、ポリアミド流れ促進剤は、参照強化ポリイミド組成物に比べ、ポリイミド組成物の曲げ弾性率または曲げ強度のいずれかを実質的に減少させるのに不十分な量で存在する。さらに別の態様では、ポリアミド流れ促進剤は、参照強化ポリイミド組成物に比べ、ポリイミド組成物の曲げ弾性率を実質的に減少させるのに不十分な量で存在する。さらに別の態様では、ポリアミド流れ促進剤は、参照強化ポリイミド組成物に比べ、ポリイミド組成物の曲げ強度を実質的に減少させるのに不十分な量で存在する。さらに別の態様では、曲げ強度は、約２．５％超、約５％超、約７．５％超、約１０％超、約１２．５％超、約１５％超、または約２０％超減少しない。さらに別の態様では、曲げ強度は約１０％超減少しない。さらに別の態様では、曲げ弾性率は、約２．５％超、約５％超、約７．５％超、約１０％超、約１２．５％超、約１５％超、または約２０％超減少しない。さらに別の態様では、曲げ弾性率は約１０％超減少しない。
【００３７】
さらなる態様では、ポリアミド流れ促進剤は、参照強化ポリイミド組成物に比べ、ポリイミド組成物の引張弾性率または引張強さのいずれかを実質的に減少させるのに不十分な量で存在する。さらに別の態様では、ポリアミド流れ促進剤は、参照強化ポリイミド組成物に比べ、ポリイミド組成物の引張弾性率を実質的に減少させるのに不十分な量で存在する。さらに別の態様では、ポリアミド流れ促進剤は、参照強化ポリイミド組成物に比べ、ポリイミド組成物の引張強さを実質的に減少させるのに不十分な量で存在する。さらに別の態様では、引張強さは約１０％超、約１２％超、約１４％超、約１６％超、約１８％超、約２０％超、約２２％超、約２４％超、または約２６％超減少しない。さらに別の態様では、引張強さは約１８％超減少しない。さらに別の態様では、引張弾性率は約２．５％超、約５％超、約７．５％超、約１０％超、約１２．５％超、約１５％超、または約２０％超減少しない。さらに別の態様では、引張弾性率は約１０％超減少しない。
【００３８】
さらなる態様では、ポリアミド流れ促進剤は、参照強化ポリイミド組成物に比べ、ポリイミド組成物の衝撃強度を実質的に減少させるのに不十分な量で存在する。さらに別の態様では、衝撃強度は約２０％超、約２２．５％超、約２５％超、約２７．５％超、約３０％超、約３２．５％超、約３５％超、約３７．５％超、または約４０％超減少しない。さらに別の態様では、衝撃強度は約３０％超減少しない。
【００３９】
さらなる態様では、本発明は、
（ａ）ポリイミド樹脂と、
（ｂ）約１：２から約９：１の樹脂：フィラー比となる量の強化フィラーと、
（ｃ）組成物が射出成形中に、実質的に同じ割合の同じポリイミド樹脂と同じ強化フィラーから本質的に構成され、ポリアミド流れ促進剤なしで、実質的に同一の射出成形条件下の参照強化ポリイミド組成物よりも少なくとも約１０％大きな直線流を示すように有効な量のポリアミド流れ促進剤と、
を含む強化ポリイミド組成物に関する。
【００４０】
さらなる態様では、樹脂：フィラー比は約１：２から約２：１である。さらに別の態様では、樹脂：フィラー比は約１：１から約２：１である。さらに別の態様では、樹脂：フィラー比は約２：１から約１：２である。さらに別の態様では、樹脂：フィラー比は約５：１から約１：１である。さらに別の態様では、樹脂：フィラー比は約４：１から約１：１である。さらに別の態様では、樹脂：フィラー比は約３：１から約１：１である。さらに別の態様では、樹脂：フィラー比は約３：２である。
【００４１】
さらなる態様では、本発明は、強化ポリイミド組成物の射出成形中の直線流を増加させるための方法に関し、方法は、ポリイミド樹脂と、強化フィラーと、ポリアミド流れ促進剤とを組み合わせる工程を含み、ここで、強化フィラーは約１：２から約９：１の樹脂：フィラー比となる量で組み合わされ、ポリアミド流れ促進剤は、組成物が射出成形中に、実質的に同じ割合の同じポリイミド樹脂と同じ強化フィラーから本質的に構成され、ポリアミド流れ促進剤なしで、実質的に同一の条件下の参照強化ポリイミド組成物よりも少なくとも約１０％大きな直線流を示すように有効な量で組み合わされる。
【００４２】
さらなる態様では、ポリイミド樹脂は、総組成物の約３０％から約８９％の量で組み合わされる。さらに別の態様では、強化フィラーは総組成物の約１０％から約６０％の量で組み合わされる。さらに別の態様では、ポリアミド流れ促進剤は総組成物の約１％から約１０％の量で組み合わされる。
【００４３】
さらなる態様では、本発明は強化ポリイミド組成物の射出成形中の直線流を増加させるための方法に関し、方法は、ポリイミド樹脂と、強化フィラーと、ポリアミド流れ促進剤とを組み合わせる工程を含み、ここで、強化フィラーは約１：２から約９：１の樹脂：フィラー比となる量で組み合わされ、ポリアミド流れ促進剤は、組成物が射出成形中に、実質的に同じ割合の同じポリイミド樹脂と同じ強化フィラーから本質的に構成され、ポリアミド流れ促進剤なしで、実質的に同一の条件下の参照強化ポリイミド組成物よりも少なくとも約１０％大きな直線流を示すように有効な量で組み合わされる。さらに別の態様では、組成物は射出成形中、参照強化ポリイミド組成物の少なくとも約１２５％の直線流を示す。さらに別の態様では、組成物は、射出成形中、参照強化ポリイミド組成物の少なくとも約１５０％の直線流を示す。さらに別の態様では、ポリイミド樹脂は総組成物の約３０％から約８９％の量で組み合わされる。さらに別の態様では、強化フィラーは総組成物の約１０％から約６０％の量で組み合わされる。さらに別の態様では、ポリアミド流れ促進剤は総組成物の約１％から約１０％の量で組み合わされる。
【００４４】
さらなる態様では、本発明は強化ポリイミド組成物において射出成形直線流損失を回復させるための方法に関し、方法は、ポリイミド樹脂と強化フィラーの混合物に、ポリアミド流れ促進剤を、実質的に同じ割合の同じポリイミド樹脂と同じ強化フィラーから本質的に構成され、ポリアミド流れ促進剤なしで、実質的に同一の射出成形条件下の参照強化ポリイミド組成物の射出成形直線流速を、ポリアミド流れ促進剤なしで、実質的に同一の射出成形条件下の実質的に同一の無充填強化ポリイミドの射出成形直線流速と比較した場合に観察される流れ損失の少なくとも約１０％を回復させるのに十分な量で添加する工程を含む。さらに別の態様では、ポリアミド流れ促進剤は流れ損失の少なくとも約２０％を回復させる。さらに別の態様では、ポリアミド流れ促進剤は、流れ損失の少なくとも約３０％を回復させる。
【００４５】
さらなる態様では、ポリアミド流れ促進剤の添加は、参照強化ポリイミド組成物に比べ、ポリイミド組成物の煙特性または引火性のいずれかを実質的に増加させない。さらに別の態様では、ポリアミド流れ促進剤の添加は、参照強化ポリイミド組成物に比べ、ポリイミド組成物の煙特性を実質的に増加させない。さらに別の態様では、ポリアミド流れ促進剤の添加は、参照強化ポリイミド組成物に比べ、ポリイミドの引火性を実質的に増加させない。さらに別の態様では、煙特性はＤｓ（２０）である。さらに別の態様では、Ｄｓ（２０）は約２倍超、約５倍超、約７倍超、または約１０倍超増加しない。さらに別の態様では、Ｄｓ（２０）は、約５倍超増加しない。さらに別の態様では、引火性はｐ（ＦＴＰ）である。さらに別の態様では、ｐ（ＦＴＰ）は約２．５％超、約５％超、約７．５％超、または約１０％超減少しない。さらに別の態様では、ｐ（ＦＴＰ）は約５％超減少しない。
【００４６】
さらなる態様では、ポリアミド流れ促進剤の添加は、参照強化ポリイミド組成物に比べ、ポリイミド組成物の熱たわみ温度を実質的に減少させない。さらに別の態様では、熱たわみ温度は約２．５％超、約５％超、約７．５％超、約１０％超、約１２．５％超、約１５％超、または約２０％超減少しない。さらに別の態様では、熱たわみ温度は約１０％超減少しない。
【００４７】
さらなる態様では、ポリアミド流れ促進剤の添加は、参照強化ポリイミド組成物に比べ、ポリイミド組成物の曲げ弾性率または曲げ強度のいずれかを実質的に減少させない。さらに別の態様では、ポリアミド流れ促進剤の添加は、参照強化ポリイミド組成物に比べ、ポリイミド組成物の曲げ弾性率を実質的に減少させない。さらに別の態様では、ポリアミド流れ促進剤の添加は、参照強化ポリイミド組成物に比べ、ポリイミド組成物の曲げ強度を実質的に減少させない。さらに別の態様では、曲げ強度は約２．５％超、約５％超、約７．５％超、約１０％超、約１２．５％超、約１５％超、または約２０％超減少しない。さらに別の態様では、曲げ強度は約１０％超減少しない。さらに別の態様では、曲げ弾性率は、約２．５％超、約５％超、約７．５％超、約１０％超、約１２．５％超、約１５％超、または約２０％超減少しない。さらに別の態様では、曲げ弾性率は約１０％超減少しない。
【００４８】
さらなる態様では、ポリアミド流れ促進剤の添加は、参照強化ポリイミド組成物に比べ、ポリイミド組成物の引張弾性率または引張強さのいずれかを実質的に減少させない。さらなる態様では、ポリアミド流れ促進剤の添加は、参照強化ポリイミド組成物に比べ、ポリイミド組成物の引張弾性率を実質的に減少させない。さらなる態様では、ポリアミド流れ促進剤の添加は、参照強化ポリイミド組成物に比べ、ポリイミド組成物の引張強さを実質的に減少させない。さらに別の態様では、引張強さは約１０％超、約１２％超、約１４％超、約１６％超、約１８％超、約２０％超、約２２％超、約２４％超、または約２６％超減少しない。さらに別の態様では、引張強さは約１８％超減少しない。さらに別の態様では、引張弾性率は約２．５％超、約５％超、約７．５％超、約１０％超、約１２．５％超、約１５％超、または約２０％超減少しない。さらに別の態様では、引張弾性率は約１０％超減少しない。
【００４９】
さらなる態様では、ポリアミド流れ促進剤の添加は、参照強化ポリイミド組成物に比べ、ポリイミド組成物の衝撃強度を実質的に減少させない。さらに別の態様では、衝撃強度は約２０％超、約２２．５％超、約２５％超、約２７．５％超、約３０％超、約３２．５％超、約３５％超、約３７．５％超、または約４０％超減少しない。さらに別の態様では、衝撃強度は約３０％超減少しない。
【００５０】
組成物のレオロジまたは流れ特性、よって流れ特性の改善は、様々な技術により測定することができる。流れ特性の測定に有用な方法は、文献、例えば、例としてＮＰＬ測定ノートＭＡＴＣ（ＭＮ）４２（ＮＰＬ  Ｍｅａｓｕｒｅｍｅｎｔ  Ｎｏｔｅ  ＭＡＴＣ（ＭＮ）４２）、「ポリマ材料の流れ特性の測定の手引き“Ｇｕｉｄｅ  ｔｏ  ｔｈｅ  ｍｅａｓｕｒｅｍｅｎｔ  ｏｆ  ｔｈｅ  ｆｌｏｗ  ｐｒｏｐｅｒｔｉｅｓ  ｏｆ  ｐｏｌｙｍｅｒｉｃ  ｍａｔｅｒｉａｌｓ”」（国立物理研究所（Ｎａｔｉｏｎａｌ  Ｐｈｙｓｉｃａｌ  Ｌａｂｏｒａｔｏｒｉｅｓ）、英国）およびＡＳＴＭ  Ｄ７６０５−１０、「熱可塑性エラストマーのための標準試験方法−ポリマ溶融レオロジ特性の測定“Ｓｔａｎｄａｒｄ  Ｔｅｓｔ  Ｍｅｔｈｏｄ  ｆｏｒ  Ｔｈｅｒｍｏｐｌａｓｔｉｃ  Ｅｌａｓｔｏｍｅｒｓ−Ｍｅａｓｕｒｅｍｅｎｔ  ｏｆ  Ｐｏｌｙｍｅｒ  Ｍｅｌｔ  Ｒｈｅｏｌｏｇｉｃａｌ  Ｐｒｏｐｅｒｔｉｅｓ”」（ＡＳＴＭインターナショナル（Ｉｎｔｅｒｎａｔｉｏｎａｌ）、米国）においてよく記載される。開示される組成物の流れ特性における改善を決定するのに有用な方法は下記を含む：
（ａ）メルトマスまたはメルトボリュームフローレート（ＭＦＲ／ＭＶＲ）、この方法に関係する関連標準に対しては、ＩＳＯ  １１３３またはＡＳＴＭ  Ｄ１２３８を参照されたい、
（ｂ）キャピラリーダイ／スリットダイ押出レオメトリー、この方法に関係する関連標準に対してはＩＳＯ  １１４４３を参照されたい、ならびに
（ｃ）回転式レオメトリー、この方法に関係する関連標準に対してはＩＳＯ  ３２１９を参照されたい。
【００５１】
さらに別の態様では、本発明は開示される組成物から製造される物品に関する。
【００５２】
さらなる態様では、本発明の組成物はポリイミド系樹脂を含む。有用な熱可塑性ポリイミドは一般式（Ｉ）を有し：
【化１】
2014523947.tif 000002
（Ｉ）
式中、ａは１つの実施形態では約１０以上であり、他の実施形態では約１０００以上であり、ここで、Ｖは、リンカーがポリイミドの合成または使用を妨害しない限り、四価リンカーであり、制限されない。好適なリンカーとしては、（ａ）約５から約５０の炭素原子を有する置換もしくは非置換、飽和、不飽和もしくは芳香族単環式および多環式基、（ｂ）１から約３０の炭素原子を有する置換もしくは非置換、直鎖もしくは分枝、飽和もしくは不飽和アルキル基、またはそれらの組み合わせが挙げられる。好適な置換および／またはリンカーとしては、エーテル類、エポキシド類、アミド類、エステル類、およびそれらの組み合わせが挙げられるが、それらに限定されない。選択された実施形態では、リンカーとしては、下記などの式（ＩＩ）の四価芳香族ラジカルが挙げられるが、それらに限定されず：
【化２】
2014523947.tif 000003
（ＩＩ）
式中、Ｗは下記からなる群より選択される二価部分であり：−Ｏ−、−Ｓ−、−Ｃ（Ｏ）−、−ＳＯ２−、−ＳＯ−、−ＣｙＨ２ｙ−（ｙは１から５の整数である）、およびそれらのハロゲン化誘導体、例えばペルフルオロアルキレン基、または式−Ｏ−Ｚ−Ｏ−の基、ここで、−Ｏ−または−Ｏ−Ｚ−Ｏ−基の二価結合は、３，３’、３，４’、４，３’、または４，４’位にあり、Ｚとしては、式（ＩＩＩ）の二価ラジカルが挙げられるが、それらに限定されない。
【化３】
2014523947.tif 000004
（ＩＩＩ）
【００５３】
式（ＸＩ）中のＲとしては、置換もしくは非置換二価有機ラジカル、例えば（ａ）約６から約２０の炭素原子を有する芳香族炭化水素ラジカルおよびそれらのハロゲン化誘導体、（ｂ）約２から約２０炭素原子を有する直鎖もしくは分枝鎖アルキレンラジカル、（ｃ）約３から約２０の炭素原子を有するシクロアルキレンラジカル、または（ｄ）一般式（ＩＶ）の二価ラジカルが挙げられ：
【化４】
2014523947.tif 000005
（ＩＶ）
式中、Ｑとしては−Ｏ−、−Ｓ−、−Ｃ（Ｏ）−、−ＳＯ２−、−ＳＯ−、−ＣｙＨ２ｙ−（ｙは１から５の整数である）、およびそれらのハロゲン化誘導体、例えばペルフルオロアルキレン基からなる群より選択される二価部分が挙げられる。
【００５４】
１つの態様では、開示される組成物で使用されるポリイミド類としては、ポリアミドイミド類、ポリエーテルイミド類およびポリベンズイミダゾール類が挙げられる。さらなる態様では、ポリエーテルイミド類は、溶融加工可能なポリエーテルイミド類を含む。
【００５５】
ある一定の態様では、ポリエーテルイミドポリマ類は、１を超える、式（Ｖ）の構造単位を含み、他の実施形態は、約１０から約１０００以上、および別の他の実施形態は、約１０から約５００の、式（Ｖ）の構造単位を含み：
【化５】
2014523947.tif 000006
（Ｖ）
式中、Ｔは−Ｏ−または式−Ｏ−Ｚ−Ｏ−の基であり、ここで、−Ｏ−または−Ｏ−Ｚ−Ｏ−基の二価結合は３，３’、３，４’、４，３’、または４，４’位にあり、Ｚとしては上記で規定される式（ＩＩＩ）の二価ラジカルが挙げられるが、それらに限定されない。
【００５６】
さらなる態様では、ポリエーテルイミドはコポリマであってもよく、これは、上記で記載されるエーテルイミド単位に加えて、さらに式（ＶＩ）のポリイミド構造単位を含み：
【化６】
2014523947.tif 000007
（ＶＩ）
式中、Ｒは式（Ｉ）に対して前に規定された通りであり、Ｍとしては、式（ＶＩＩ）のラジカルが挙げられるが、それらに限定されない：
【化７】
2014523947.tif 000008
（ＶＩＩ）
ポリエーテルイミドは、式（ＶＩＩＩ）の芳香族ビス（エーテル無水物）の：
【化８】
2014523947.tif 000009
（ＶＩＩＩ）
式（ＩＸ）の有機ジアミンとの反応を含む方法のいずれによっても調製することができ：
Ｈ２Ｎ−Ｒ−ＮＨ２
（ＩＸ）
式中、ＴおよびＲは式（Ｉ）および（ＩＶ）において上記で記載されるように規定される。
【００５７】
式（ＸＶＩＩＩ）の芳香族ビス（エーテル無水物）類の例示的な例としては下記が挙げられる。２，２−ビス［４−（３，４−ジカルボキシフェノキシ）フェニル］プロパン二無水物、４，４’−ビス（３，４−ジカルボキシフェノキシ）ジフェニルエーテル二無水物、４，４’−ビス（３，４−ジカルボキシフェノキシ）ジフェニルスルフィド二無水物、４，４’−ビス（３，４−ジカルボキシフェノキシ）ベンゾフェノン二無水物、４，４’−ビス（３，４−ジカルボキシフェノキシ）ジフェニルスルホン二無水物、２，２−ビス［４−（２，３−ジカルボキシフェノキシ）フェニル］プロパン二無水物、４，４’−ビス（２，３−ジカルボキシフェノキシ）ジフェニルエーテル二無水物、４，４’−ビス（２，３−ジカルボキシフェノキシ）ジフェニルスルフィド二無水物、４，４’−ビス（２，３−ジカルボキシフェノキシ）ベンゾフェノン二無水物、４，４’−ビス（２，３−ジカルボキシフェノキシ）ジフェニルスルホン二無水物、４−（２，３−ジカルボキシフェノキシ）−４’−（３，４−ジカルボキシフェノキシ）ジフェニル−２，２−プロパン二無水物、４−（２，３−ジカルボキシフェノキシ）−４’−（３，４−ジカルボキシフェノキシ）ジフェニルエーテル二無水物、４−（２，３−ジカルボキシフェノキシ）−４’−（３，４−ジカルボキシフェノキシ）ジフェニルスルフィド二無水物、４−（２，３−ジカルボキシフェノキシ）−４’−（３，４−ジカルボキシフェノキシ）ベンゾフェノン二無水物および４−（２，３−ジカルボキシフェノキシ）−４’−（３，４−ジカルボキシフェノキシ）ジフェニルスルホン二無水物、ならびにそれらの様々な混合物である。
【００５８】
ビス（エーテル無水物）類は、ニトロ置換フェニルジニトリルの二価フェノール化合物の金属塩との、双極性非プロトン溶媒の存在下での反応生成物の加水分解、続いて脱水により調製することができる。上記式（ＶＩＩＩ）により含められる有用なクラスの芳香族ビス（エーテル無水物）類としては、Ｔが式（Ｘ）を有し：
【化９】
2014523947.tif 000010
（Ｘ）
エーテル結合は、例えば、有益に３，３’、３，４’、４，３’、または４，４’位に存在する化合物、およびそれらの混合物が挙げられるが、それらに限定されず、ここで、Ｑは上記で規定される通りである。
【００５９】
任意のジアミノ化合物が、ポリイミド類および／またはポリエーテルイミド類の調製において使用され得る。好適な化合物の例は、エチレンジアミン、プロピレンジアミン、トリメチレンジアミン、ジエチレントリアミン、トリエチレンテトラミン、ヘキサメチレンジアミン、ヘプタメチレンジアミン、オクタメチレンジアミン、ノナメチレンジアミン、デカメチレンジアミン、１，１２−ドデカンジアミン、１，１８−オクタデカンジアミン、３−メチルヘプタメチレンジアミン、４，４−ジメチルヘプタメチレンジアミン、４−メチルノナメチレンジアミン、５−メチルノナメチレンジアミン、２，５−ジメチルヘキサメチレンジアミン、２，５−ジメチルヘプタメチレンジアミン、２，２−ジメチルプロピレンジアミン、Ｎ−メチル−ビス（３−アミノプロピル）アミン、３−メトキシヘキサメチレンジアミン、１，２−ビス（３−アミノプロポキシ）エタン、ビス（３−アミノプロピル）スルフィド、１，４−シクロヘキサンジアミン、ビス（４−アミノシクロヘキシル）メタン、ｍ−フェニレンジアミン、ｐ−フェニレンジアミン、２，４−ジアミノトルエン、２，６−ジアミノトルエン、ｍ−キシリレンジアミン、ｐ−キシリレンジアミン、２−メチル−４，６−ジエチル−１，３−フェニレン−ジアミン、５−メチル−４，６−ジエチル−１，３−フェニレン−ジアミン、ベンジジン、３，３’−ジメチルベンジジン、３，３’−ジメトキシベンジジン、１，５−ジアミノナフタレン、ビス（４−アミノフェニル）メタン、ビス（２−クロロ−４−アミノ−３、５−ジエチルフェニル）メタン、ビス（４−アミノフェニル）プロパン、２，４−ビス（ｂ−アミノ−ｔ−ブチル）トルエン、ビス（ｐ−ｂ−アミノ−ｔ−ブチルフェニル）エーテル、ビス（ｐ−ｂ−メチル−ｏ−アミノフェニル）ベンゼン、ビス（ｐ−ｂ−メチル−ｏ−アミノペンチル）ベンゼン、１，３−ジアミノ−４−イソプロピルベンゼン、ビス（４−アミノフェニル）スルフィド、ビス（４−アミノフェニル）スルホン、ビス（４−アミノフェニル）エーテルおよび１，３−ビス（３−アミノプロピル）テトラメチルジシロキサンである。これらの化合物の混合物もまた存在し得る。有益なジアミノ化合物は芳香族ジアミン類、とりわけｍ−およびｐ−フェニレンジアミンおよびそれらの混合物である。
【００６０】
例示的な実施形態では、ポリエーテルイミド樹脂は式（Ｖ）による構造単位を含み、ここで、各Ｒは独立してｐ−フェニレンまたはｍ−フェニレンまたはその混合物であり、Ｔは式（ＸＩ）の二価ラジカルである：
【化１０】
2014523947.tif 000011
（ＸＩ）
一般に、反応は溶媒、例えばｏ−ジクロロベンゼン、ｍ−クレゾール／トルエン、などを用いて実施することができ、式（ＶＩＩＩ）の無水物と式（ＩＸ）のジアミンの間の、約１００℃から約２５０℃の温度での反応が実行される。また、ポリエーテルイミドは、式（ＶＩＩＩ）の芳香族ビス（エーテル無水物）類と式（ＩＸ）のジアミン類の溶融重合により、開始材料の混合物を高温まで同時に撹拌しながら加熱することにより、調製することができる。一般に、溶融重合は約２００℃から約４００℃の温度を使用する。連鎖停止剤および分岐剤もまた、反応において使用され得る。ポリエーテルイミド／ポリイミドコポリマ類が使用される場合、二無水物、例えば無水ピロメリット酸が、ビス（エーテル無水物）との組み合わせで使用される。ポリエーテルイミドポリマ類は、芳香族ビス（エーテル無水物）の、有機ジアミンとの反応から任意で調製することができ、この場合、ジアミンは、反応混合物中に、約０．２モル過剰以下、有益には約０．２モル過剰未満で存在する。そのような条件下では、３３重量パーセント（ｗｔ％）の臭化水素酸を含む氷酢酸の溶液を有するクロロホルム溶液での滴定により示されるように、ポリエーテルイミド樹脂は、１つの実施形態では、約１５マイクロ当量／グラム（μｅｑ／ｇ）未満の酸滴定可能基を有し、他の実施形態では、約１０μｅｑ／ｇ未満の酸滴定可能基を有する。酸滴定可能基は、本質的にはポリエーテルイミド樹脂内のアミン末端基による。
【００６１】
一般に、有用なポリエーテルイミド類は、米国材料試験協会（Ａｍｅｒｉｃａｎ  Ｓｏｃｉｅｔｙ  ｆｏｒ  Ｔｅｓｔｉｎｇ  Ｍａｔｅｒｉａｌｓ）（ＡＳＴＭ）Ｄ１２３８により２９５℃で、６．６キログラム（ｋｇ）重量を用いて測定すると、約０．１から約１０グラム／分（ｇ／ｍｉｎ）のメルトインデックスを有する。１つの実施形態では、ポリエーテルイミド樹脂は、ゲル浸透クロマトグラフィーにより、ポリスチレン標準を用いて測定すると、約１０，０００から約１５０，０００グラム／モル（ｇ／ｍｏｌｅ）の重量平均分子量（Ｍｗ）を有する。そのようなポリエーテルイミドポリマ類は典型的に、ｍ−クレゾール中、２５℃で測定すると、約０．２デシリットル／グラム（ｄｌ／ｇ）超、有益に約０．３５から約０．７ｄｌ／ｇの固有粘度を有する。
【００６２】
別の態様では、本発明の組成物は補強剤またはフィラーを含む。好適なフィラーまたは補強剤としては、例えば下記が挙げられる。ＴｉＯ２、繊維、例えばアスベスト、炭素繊維、など、シリケートおよびシリカ粉末、例えばケイ酸アルミニウム（ムライト）、合成ケイ酸カルシウム、ケイ酸ジルコニウム、融解石英、結晶シリカグラファイト、天然ケイ砂、など、ホウ素粉末、例えば窒化ホウ素粉末、ボロンケイ酸塩（ｂｏｒｏｎｓｉｌｉｃａｔｅ）粉末、など、アルミナ、酸化マグネシウム（マグネシア）、硫酸カルシウム（その無水物、二水和物または三水和物として）、炭酸カルシウム、例えば白亜、石灰石、大理石、合成沈降炭酸カルシウム、など、タルク、例えば繊維状、モジュール、針状、層状タルク、など、ウォラストナイト、表面処理済みのウォラストナイト、ガラス球、例えば中空および固体ガラス球、シリケート球、セノスフェア、アルミノシリケート（アルモスフェア（ａｒｍｏｓｐｈｅｒｅ））、など、カオリン、例えばハードカオリン、ソフトカオリン、か焼カオリン、ポリママトリックス樹脂との適合性を促進するために当技術分野で知られている様々なコーティングを含むカオリン、など、単結晶繊維または「ウィスカー」、例えば炭化ケイ素、アルミナ、炭化ホウ素、鉄、ニッケル、銅、など、ガラス繊維、（長繊維および短繊維を含む）、例えばＥ、Ａ、Ｃ、ＥＣＲ、Ｒ、Ｓ、Ｄ、およびＮＥガラスおよび石英、など、スルフィド類、例えば硫化モリブデン、硫化亜鉛など、バリウム化合物、例えばチタン酸バリウム、バリウムフェライト、硫酸バリウム、重晶石、など、金属類および金属酸化物類、例えば微粒子または繊維状アルミニウム、ブロンズ、亜鉛、銅、タングステンおよびニッケルなど、フレーク状フィラー例えばガラスフレーク、フレーク状炭化ケイ素、二ホウ化アルミニウム、アルミニウムフレーク、鋼フレークなど、繊維状フィラー、例えば無機短繊維、例えばケイ酸アルミニウム、酸化アルミニウム類、酸化マグネシウム類、および硫酸カルシウム半水和物などの少なくとも１つを含むブレンドから誘導されるもの、天然フィラーおよび補強材、例えば木材を微粉化することにより得られる木材粉、繊維状生成物、例えばセルロース、麻、綿、サイザル麻、ジュート、デンプン、コルク粉（ｃｏｒｋｆｌｏｕｒ）、リグニン、粉砕されたナッツの殻、トウモロコシ、もみ殻など、ならびに追加のフィラーおよび補強剤、例えば雲母、粘土、長石、煙塵、フィライト、石英、珪岩、パーライト、トリポリ石、珪藻土、カーボンブラック、など、または前記フィラーまたは補強剤の少なくとも１つを含む組み合わせである。
【００６３】
さらなる態様では、好適なフィラーとしては、強化繊維、例えばガラス、セラミックおよび炭素が挙げられ、それらの製造方法と同様に、一般に当技術分野でよく知られている。１つの実施形態では、ガラス、とりわけ比較的ソーダを含まないガラスは特に好適である。ライム−アルミノ−ホウケイ酸塩ガラス（「Ｅ」ガラスとしても知られている）から構成される繊維状ガラスフィラメントはしばしばとりわけ好適である。ガラス繊維が組成物に添加され、曲げ弾性率および強度を増加させる。ガラスフィラメントは、標準プロセスにより、例えば、蒸気または空気吹き込み、火炎吹き込みおよび機械延伸により製造することができる。プラスチック強化のための好ましいフィラメントは機械延伸により製造される。最適機械的特性を達成するために、６−２０マイクロメータ（μｍ）の繊維直径が要求され、１０−１５マイクロメータ（μｍ）の直径が好ましい。成形用組成物の調製の際には、約０．１２インチ（３ｍｍ）から約０．５１インチ（１３ｍｍ）長のチョップドストランドの形態の繊維を使用することが好都合であるが、練紡もまた使用され得る。組成物から成形された物品では、繊維長は典型的には、おそらく、組成物の配合中の繊維断片化のためにより短くなる。最終成形組成物中に存在するそのような短いガラス繊維の長さは約４ｍｍ（ミリメートル）未満である。繊維は様々なカップリング剤で処理してもよく、樹脂マトリクスへの接着が改善される。好ましいカップリング剤としては、アミノ、エポキシ、アミドまたはメルカプト官能化シランが挙げられる。有機金属カップリング剤、例えば、チタンまたはジルコニウム系有機金属化合物もまた使用され得る。他の好ましいサイズ剤コートガラス繊維はオーウェンス・コーニング・ファイバーグラス（Ｏｗｅｎｓ  Ｃｏｒｎｉｎｇ  Ｆｉｂｅｒｇｌａｓｓ）から、例えば、ＯＣＦ  Ｋフィラメントガラス繊維ｌ８３Ｆとして市販されている。
【００６４】
１つの態様では、強化フィラーはガラス繊維であるが、他の強化フィラー、例えばガラスフレーク、ガラスビーズ、炭素繊維および／またはアラミド繊維もまた、使用してもよい。例示的な実施形態では、本発明で使用されるガラス繊維は、Ｅ−ガラス、Ｓ−ガラス、ＡＲ−ガラス、Ｔ−ガラス、Ｄ−ガラスおよびＲ−ガラスから選択してもよい。繊維の直径は５から３５μｍの範囲であってもよい。他の実施形態では、ガラス繊維の直径は１０から２０μｍの範囲であってもよい。熱可塑性樹脂が複合形態のガラス繊維で強化されるこの領域では、０．４ｍｍの長さを有する繊維は一般に長繊維と呼ばれ、より短いものが短繊維と呼ばれる。本発明の他の実施形態では、繊維は１ｍｍ以上の長さを有する。さらなる態様では、繊維は２ｍｍ以上の長さを有する。
【００６５】
本発明の選択された態様において使用されるガラス繊維は、他の実施形態では、カップリング剤を含む表面処理剤で表面処理されてもよい。好適なカップリング剤としては、シラン系カップリング剤、チタネート系カップリング剤またはその混合物が挙げられるが、それらに限定されない。適用可能なシラン系カップリング剤としては、アミノシラン、エポキシシラン、アミドシラン、アジドシランおよびアクリルシランが挙げられる。
【００６６】
ポリイミド組成物において使用される強化フィラーの量は、もう１つの因子、例えば、限定はされないが、使用される熱可塑性樹脂、使用される強化フィラーの型、使用されるポリアミド流れ促進剤の型、および／または任意の他の添加物またはフィラーの存在に依存する。１つの実施形態では、強化フィラーの量はポリイミド組成物の１０から６０重量％である。別の実施形態では、強化フィラーの量はポリイミド組成物の１５から５０重量％である。さらに別の実施形態では、強化フィラーの量はポリイミド組成物の２０から４０重量％である。
【００６７】
１つの態様では、本発明の組成物はポリアミド流れ促進剤を含む。さらなる態様では、ポリアミド流れ促進剤は、有機ラクタム、アミノ酸、またはジカルボン酸とジアミンを含む反応物の重合から調製される。さらに別の態様では、ジカルボン酸は芳香族ジカルボン酸である。さらに別の態様では、芳香族ジカルボン酸はテレフタル酸である。さらに別の態様では、ジカルボン酸は脂肪族カルボン酸である。さらなる態様では、開示される組成物は、少なくとも１つのポリアミド流れ促進剤を含む。さらに別の態様では、開示される組成物は２つ以上のポリアミド流れ促進剤を含む。
【００６８】
さらなる態様では、ポリアミド流れ促進剤は、４から１２の炭素原子を有する有機ラクタム類の重合から誘導される。さらに別の態様では、ラクタム類は式（ＸＩＩ）により表され
【化１１】
2014523947.tif 000012
（ＸＩＩ）
式中、ｎは約３から約１１である。さらなる態様では、ラクタムはｎが５に等しいε−カプロラクタムである。
【００６９】
ポリアミド類はまた、４から１２の炭素原子を有するアミノ酸から合成してもよい。ある一定の実施形態ではアミノ酸は式（ＸＩＩＩ）により表され
【化１２】
2014523947.tif 000013
（ＸＩＩＩ）
式中、ｎは約３から約１１である。１つの実施形態では、アミノ酸はｎが５に等しいε−アミノカプロン酸である。
【００７０】
さらなる態様では、ポリアミド流れ促進剤は４から１２の炭素原子を有する脂肪族ジカルボン酸と２から１２の炭素原子を有する脂肪族ジアミン類から重合される。さらに別の態様では、脂肪族ジアミンはヘキサメチレンジアミン（Ｈ２Ｎ（ＣＨ２）６ＮＨ２）である。ジカルボン酸のジアミンに対するモル比は約０．６６から約１．５であることが有益である。この範囲内では、モル比は１つの実施形態では約０．８１以上、または他の実施形態では約０．９６以上とするのが一般に有益である。この範囲内では、１つの実施形態では約１．２２以下、または別の実施形態では約１．０４以下の量もまた有益である。さらに別の態様では、好適なポリアミド類としては、例えば、米国特許第２，０７１，２５０号、２，０７１，２５１号、２，１３０，５２３号、２，１３０，９４８号、２，２４１，３２２号、２，２４１，３２２号、２，３１２，９６６号、２，５１２，６０６号、および３，３９３，２１０号において記載されるものが挙げられる。
【００７１】
さらなる態様では、ポリアミド流れ促進剤は半芳香族ポリアミドである。半芳香族ポリアミド類は当技術分野で知られている。好適なポリアミド類および製造方法としては、例えば、米国特許第５，３７８，８００号、５，３２２，９２３号、５，４２４，１０４号、Ｒｅ．３４，４４７号、および６，１４０，４５９号において記載されるものが挙げられる。熱可塑性半芳香族ポリアミドは１つ以上のホモポリマ類、コポリマ類、ターポリマ類、または一部、二価芳香族基を含むモノマ類から誘導されるより高いポリマ類であってもよい。それはまた、１つ以上の脂肪族ポリアミド類の、１つ以上のホモポリマ類、コポリマ類、ターポリマ類、または一部、二価芳香族基を含むモノマ類から誘導されるより高いポリマ類とのブレンドであってもよい。
【００７２】
さらなる態様では、二価芳香族基を含むモノマ類は、テレフタル酸およびその誘導体、イソフタル酸およびその誘導体、ならびにｍ−キシリレンジアミンから選択される。半芳香族ポリアミドは任意で、１つ以上の追加の脂肪族ジカルボン酸モノマ類またはそれらの誘導体、例えばアジピン酸、セバシン酸、アゼライン酸、ドデカン二酸、および６から２０の炭素原子を有する他の脂肪族または脂環式ジカルボン酸モノマ類から誘導される繰り返し単位を含んでもよい。本明細書では、「脂環式」はその中に環状構造を含む二価非芳香族炭化水素基を意味する。
【００７３】
半芳香族ポリアミドは任意で、４から２０の炭素原子を有する１つ以上の脂肪族または脂環式ジアミンモノマ類から誘導される繰り返し単位を含んでもよい。さらなる態様では、脂肪族ジアミン類は直鎖もしくは分枝であってもよく、ヘキサメチレンジアミン、２−メチル−１，５−ペンタンジアミン、１，８−ジアミノオクタン、１，９−ジアミノノナン、メチル−１，８−ジアミノオクタン、１，１０−ジアミノデカン、および１，１２−ジアミノドデカンが挙げられる。脂環式ジアミン類の例としては、１−アミノ−３−アミノメチル−３，５，５，−トリメチルシクロヘキサン、１，４−ビス（アミノメチル）シクロヘキサン、およびビス（ｐ−アミノシクロヘキシル）メタンが挙げられる。
【００７４】
半芳香族ポリアミド任意で、ラクタム類およびアミノカルボン酸類（または酸誘導体）、例えばカプロラクタム、１１−アミノウンデカン酸、およびラウロラクタムから誘導される繰り返し単位を含んでもよい。
【００７５】
さらなる態様では、ポリアミド流れ促進剤は、ナイロン６、ナイロン６６、ポリフタルアミド、または前記ポリアミド流れ促進剤の少なくとも１つを含む組み合わせから選択される。さらに別の態様では、ポリアミド流れ促進剤は、ポリアミド６およびポリアミド６，６から選択される。さらなる態様では、ポリアミド流れ促進剤はポリアミド６である。さらに別の態様では、ポリアミド流れ促進剤はポリアミド６，６である。さらに別の態様では、ポリアミド流れ促進剤はポリフタルアミドである。
【００７６】
さらなる態様では、ポリアミド流れ促進剤はナイロン１１、ナイロン１２、ナイロン１２／１２および関連するものから選択される。さらに別の態様では、ポリアミド流れ促進剤は、ポリアミド６／６６、ポリアミド６／６１０、ポリアミド６／１２、ポリアミド６／４６、などから選択される。さらに別の態様では、ポリアミド流れ促進剤はポリ（テトラメチレンアジパミド）（ポリアミド４，６）、ポリ（ヘキサメチレンアジパミド）（ポリアミド６，６）、ポリ（ヘキサメチレンアゼラアミド）（ポリアミド６，９）、ポリ（ヘキサメチレンセバカミド）（ポリアミド６，１０）、ポリ（ヘキサメチレンドデカノアミド）（ポリアミド６，１２）、ビス（パラ−アミノシクロヘキシル）メタンドデカノアミド、などから選択される。さらに別の態様では、ポリアミド流れ促進剤はアモルファスまたは低結晶度ポリアミド類である。
【００７７】
さらなる態様では、ポリアミド流れ促進剤は下記である。半芳香族ポリアミド類、例えばポリ（ｍ−キシリレンアジパミド）（ポリアミドＭＸＤ，６）、ヘキサメチレンアジパミド／ヘキサメチレンテレフタルアミドコポリアミド（ポリアミド６，Ｔ／６，６）、ヘキサメチレンテレフタルアミド／２−メチルペンタメチレンテレフタルアミドコポリアミド（ポリアミド６，Ｔ／Ｄ，Ｔ）、ポリ（ドデカメチレンテレフタルアミド）（ポリアミド１２，Ｔ）、ポリ（デカメチレンテレフタルアミド）（ポリアミド１０，Ｔ）、デカメチレンテレフタルアミド／デカメチレンドデカノアミドコポリアミド（ポリアミド１０，Ｔ／１０，１２）、ポリ（ノナメチレンテレフタルアミド）（ポリアミド９，Ｔ）、ヘキサメチレンイソフタルアミドおよびヘキサメチレンアジパミドのポリアミド（ポリアミド６，Ｉ／６，６）、ヘキサメチレンテレフタルアミド、ヘキサメチレンイソフタルアミド、およびヘキサメチレンアジパミドのポリアミド（ポリアミド６，Ｔ／６，Ｉ／６，６）、ならびにこれらのポリマ類のコポリマ類および混合物である。
【００７８】
本発明で使用されるポリアミド流れ促進剤の量は、もう１つの因子、例えば、限定はされないが、使用される熱可塑性樹脂、使用される強化フィラーの型、使用されるポリアミド流れ促進剤の型、および／または任意の他の添加物もしくはフィラーの存在に依存する。１つの実施形態では、ポリアミド流れ促進剤の量はポリイミド組成物の１から１０重量％である。別の実施形態では、強化フィラーの量はポリイミド組成物の２から８重量％である。さらに別の実施形態では、強化フィラーの量は、ポリイミド組成物の３から６重量％である。
【００７９】
加えて、本発明の組成物は１つ以上の添加物を含んでもよい。添加物としては、組成物の最終選択特性によって、フィラー、抗酸化剤、潤滑剤、難燃剤、核形成剤、カップリング剤、紫外線吸収剤、紫外線安定剤、顔料、染料、可塑剤、加工助剤、粘度調整剤、粘着剤、ブロッキング防止剤、界面活性剤、エキステンダー油、金属不活性化剤、電圧安定剤、ブースター、触媒、煙抑制剤など、または前記の少なくとも１つを含む組み合わせが挙げられるが、それらに限定されない。本発明で使用してもよい添加物、フィラーなどの例としては、ガラス繊維、鉱物フィラー、など、または前記の少なくとも１つを含む組み合わせが挙げられるが、それらに限定されない。
【００８０】
核形成剤の例としては、タルク、シリカ、雲母、カオリン、ソルビトール、安息香酸ナトリウム、ステアリン酸ナトリウム、など、または前記の少なくとも１つを含む組み合わせが挙げられるが、それらに限定されない。
【００８１】
抗酸化剤の例としては、ヒンダードフェノール類、例えばテトラキス［メチレン（３，５−ジ−ｔ−ブチル−４−ヒドロキシヒドロシンナメート）］−メタン、４，４’−チオビス（２−メチル−６−ｔｅｒｔ−ブチルフェノール）、およびチオジエチレンビス（３，５−ジ−ｔｅｒｔ−ブチル−４−ヒドロキシ）ヒドロシンナメート、オクタデシル−３（３．５−ジ−ｔｅｒｔ．ブチル−４−ヒドロキシフェニル）プロプリオネート、ペンタエリスリトールテトラキス（３（３．５−ジ−ｔｅｒｔ．ブチル−４−ヒドロキシフェニル）プロプリオネート）、ホスファイト類およびホスホナイト類、例えばトリス（２，４−ジ−ｔｅｒｔ−ブチルフェニル）ホスファイトおよびチオ化合物、例えばジラウリルチオジプロピオネート、ジミリステルチオジプロピオネート、およびジステアリルチオジプロピオネート、ヨウ化カリウム、ヨウ化第一銅、様々なシロキサン類、およびアミン類、例えば重合された２，２，４−トリメチル１，２−ジヒドロキノリンなど、または前記の少なくとも１つを含む組み合わせが挙げられるが、それらに限定されない。
【００８２】
難燃剤の例としては、下記が挙げられるが、それらに限定されない。テトラブロモビスフェノールＡオリゴマ類、例えばＢＣ５８およびＢＣ５２のようなハロゲン化難燃剤、臭素化ポリスチレンまたはポリ（ジブロモ−スチレン）、臭素化エポキシ類、デカブロモジフェニレンオキシド、ペンタブロモベンジルアクリレートモノマ、ペンタブロモベンジルアクリレートポリマ、エチレン−ビス（テトラブロモフタルイミド、ビス（ペンタブロモベンジル）エタン、Ｍｇ（ＯＨ）２およびＡｌ（ＯＨ）３のような金属水酸化物類、メラミンシアヌレート、赤リン、ポリリン酸メラミンのようなリンに基づくＦＲ系、リン酸エステル類、ホスフィン酸金属塩類、ポリリン酸アンモニウム類、膨張黒鉛類、ペルフルオロブタン硫酸ナトリウムまたはカリウム、ペルフルオロオクタン硫酸ナトリウムまたはカリウム、ジフェニルスルホンスルホン酸ナトリウムまたはカリウムおよびナトリウムまたはカリウム−２，４，６−トリクロロベンゾエートおよびＮ−（ｐ−トリルスルホニル）−ｐ−トルエンスルフィミドカリウム塩、Ｎ−（Ｎ’−ベンジルアミノカルボニル）スルファニルイミドカリウム塩、または前記の少なくとも１つを含む組み合わせである。フィラーおよび添加物は、総組成物の０．１から約４０重量パーセントの範囲の量で添加してもよい。
【００８３】
本発明の組成物は、上記組成物の反応生成物を含むこともまた理解される。
【００８４】
開示されるポリイミド組成物は、１つ以上のフィラーを熱可塑性樹脂に分散させる任意の当技術分野で知られた方法を用いて容易に形成させることができる。熱伝導性および電気絶縁組成物または複合物は一般に溶融配合プロセスまたは溶液ブレンディングプロセスにより加工することができる。
【００８５】
成形可能な組成物の溶融ブレンディングは、せん断力、拡張力、圧縮力、超音波エネルギ、電磁エネルギ、熱エネルギまたは前記力またはエネルギ形態の少なくとも１つを含む組み合わせの使用を含み、処理装置において実施され、ここで、前記力またはエネルギ形態は、一軸スクリュ、多軸スクリュ、噛み合い同方向回転もしくは異方向回転スクリュ、非噛み合い同方向回転もしくは異方向回転スクリュ、往復スクリュ、ピンを有するスクリュ、スクリーンを有するスクリュ、ピンを有するバレル、ロール、ラム、ヘリカルロータ、または前記の少なくとも１つを含む組み合わせにより行使される。
【００８６】
前記力を含む溶融ブレンディングは、機械、例えば一軸または多軸スクリュ押出機、バス（Ｂｕｓｓ）ニーダー、ヘンシェル（Ｈｅｎｓｃｈｅｌ）、ヘリコーン（ｈｅｌｉｃｏｎｅ）、ロス（Ｒｏｓｓ）ミキサ、バンベリー（Ｂａｎｂｕｒｙ）、ロールミル、成形機、例えば射出成形機、真空成形機、ブロー成形機、など、または前記機械の少なくとも１つを含む組み合わせにおいて実施することができる。
【００８７】
１つの実施形態では、粉末形態、ペレット形態、シート形態、などの有機ポリマは最初に、フィラーと、ヘンシェルまたはロールミル内で乾燥ブレンドし、その後に、溶融ブレンディング装置、例えば押出機またはバスニーダーに送り込むことができる。フィラーを溶融ブレンディング装置にマスターバッチの形態で導入することが望ましい。そのようなプロセスでは、マスターバッチは、有機ポリマが導入される点の下流で溶融ブレンディング装置に導入することができる。
【００８８】
溶融ブレンドは、有機ポリマの少なくとも一部が、ブレンディングプロセス中に、樹脂が半結晶有機ポリマである場合約融解温度以上の温度、または樹脂がアモルファス樹脂である場合流動点（例えば、ガラス転移温度）に到達したものである。乾燥ブレンドは、有機ポリマの質量全体が、樹脂が半結晶有機ポリマである場合約融解温度以下の温度、または有機ポリマがアモルファス樹脂である場合流動点以下の温度にあり、有機ポリマがブレンディングプロセス中に液体様流体を実質的に含まないものである。溶液ブレンドは、本明細書で規定されるように、有機ポリマがブレンディングプロセス中に、液体様流体、例えば、例として、溶媒または非溶媒中に懸濁されたものである。
【００８９】
有機ポリマとフィラーを含む成形可能な組成物は、所望であれば、複数のブレンディングおよび成形工程に供することができる。例えば、成形可能な組成物を最初に、ペレットに押し出し、成形することができる。ペレットはその後、成形機に送り込むことができ、そこで、任意の所望の形状または製品に成形することができる。また、一軸溶融ブレンダーから生じる成形可能な組成物を、シートまたはストランドに成形し、押出後プロセス、例えばアニーリング、一軸もしくは二軸配向に供することができる。
【００９０】
１つの態様では、フィラーは最初に、任意の前記添加物と共に乾燥ブレンドさせ、その後に、１つのまたは複数のフィーダから押出機に送り込むことができ、あるいは、フィラーは、別々に、１つのまたは複数のフィーダから押出機に流れ込む。有機ポリマ樹脂または任意のポリマの組み合わせは、１つの態様では、粉末またはペレット形態をとることができ、最初に互いに乾燥ブレンドさせることができ、または前記フィラーの任意の組み合わせと乾燥ブレンドさせることができ、その後、１つのまたは複数のフィーダから押出機に送り込むことができる。本発明で使用されるフィラーはまた、最初にマスターバッチに加工し、その後に押出機に送り込むことができる。
【００９１】
有機ポリマ類、フィラー、マスターバッチまたはポリマ類の任意の組み合わせ、フィラーブレンドの供給物は、スロートホッパーまたは押出機上の任意のサイドフィーダから押出機に送り込むことができる。
【００９２】
本発明で使用される押出機は、一軸スクリュ、多軸スクリュ、噛み合い同方向回転もしくは異方向回転スクリュ、非噛み合い同方向回転もしくは異方向回転スクリュ、往復スクリュ、ピンを有するスクリュ、スクリーンを有するスクリュ、ピンを有するバレル、ロール、ラム、ヘリカルロータ、または前記の少なくとも１つを含む組み合わせを有することができる。複合物の溶融ブレンディングはせん断力、拡張力、圧縮力、超音波エネルギ、電磁エネルギ、熱エネルギまたは前記力またはエネルギ形態の少なくとも１つを含む組み合わせの使用を含む。
【００９３】
配合中の押出機でのバレル温度は、有機ポリマの少なくとも一部が、樹脂が半結晶有機ポリマである場合、約融解温度または樹脂がアモルファス樹脂である場合、流動点（例えば、ガラス転移温度）以上の温度に到達する温度に設定することができる。
【００９４】
溶液ブレンディングもまた、成形可能な組成物を製造するために使用することができる。溶液ブレンディングはまた、追加のエネルギ例えばせん断、圧縮、超音波振動、などを使用して、フィラーの有機ポリマとの均質化を促進することができる。１つの実施形態では、流体に懸濁させた有機ポリマは超音波処理器に任意の前記フィラーと共に導入することができる。混合物は、フィラーを有機ポリマ類中に分散させるのに有効な期間の間、超音波処理により溶液ブレンディングすることができる。有機ポリマはフィラーと共にその後、所望であれば、乾燥させ、押し出し、および成形させることができる。
【００９５】
有機ポリマと、フィラーと、任意的な添加物とを含む成形可能な組成物は、所望であれば、複数のブレンディングおよび成形工程に供することができる。例えば、成形可能な組成物を最初に、ペレットに押し出し、成形することができる。ペレットをその後、成形機に送り込むことができ、そこで、任意の所望の形状または製品に成形することができる。また、一軸溶融ブレンダーから生じる成形可能な組成物はまた、シートまたはストランドに成形し、押出後プロセス、例えばアニーリング、一軸もしくは二軸配向に供することができる。
【００９６】
ポリマ組成物は、当業者に知られている技術を用いて成形可能なストック材料または成形可能な物品に成形することができる。
【００９７】
組成物は、さらなる下流加工のために、顆粒またはペレットに押し出し、シートに切断し、またはブリケットに成形することができる。組成物はその後、ポリイミド組成物を加工するために一般に使用される機器、例えば、射出成形機において成形することができる。
【００９８】
本発明の組成物は一般的なプロセス、例えばフィルムおよびシート押出加工、射出成形、ガスアシスト射出成形、押出成形、圧縮成形およびブロー成形を用いて物品に製造してもよい。組成物を使用して、成形物品、例えば耐久品、構造物、ならびに電気および電子部品、などを調製してもよい。
【００９９】
発明の組成物は様々な物品で使用することができ、この場合、増強された流れ特性は、そのような物品の製造において有用であり、または望ましいことが企図される。例えば、１つの態様では、本発明は、強化フィラーと、ポリアミド流れ促進剤と、ポリイミド樹脂とを含む開示される強化ポリイミド組成物を含む物品に関する。さらなる態様では、物品としては、デジタル記録媒体および電子記憶装置が挙げられる。さらに別の態様では、本発明は、開示される組成物を含む物品に関し、ここで、物品は円形であり、約２センチメートル（ｃｍ）から約５ｃｍの範囲の直径を有する。さらに別の態様では、円形物品は約０．５ｍｍから約２ｍｍの厚さを有する。
【０１００】
さらなる態様では、本発明は、ディスクを含むディスクドライブ、および、ディスクの少なくとも１つの表面を封入する物品に関し、ここで、物品は開示される組成物を含む。さらに別の態様では、本発明は、ａ）ディスクと、ｂ）ディスクの少なくとも１つの表面を封入するディスクエンクロージャ（ここで、ディスクエンクロージャは開示される組成物を含む）と、ｃ）ディスク上で動作されるヘッドとを含むディスクドライブに関し、ここで、ヘッドはｉ）読み取り要素と、ｉｉ）書き込み要素と、ｉｉｉ）プリアンプと、ｉｖ）インタコネクトとを含み、ここで、インタコネクトは１）第１の伝送路と、２）ヘッドをプリアンプに連結する第２の伝送路と、３）第１および第２の伝送路におけるインピーダンス不連続を補償するように動作することができる補償ネットワークとを含み、ここで、補償ネットワークはａ）第１のトレースと、ｂ）第１のおよび第２の伝送路と並列に接続された第２のトレースとを含み、ここで、第１および第２のトレースの形状は、少なくとも第１のコンデンサを形成するように変動する。
【０１０１】
本発明の態様は、特定の法定分類、例えばシステム法定分類において説明し、特許請求することができるが、これは便宜上にすぎず、当業者は、本発明の各態様はいずれの法定分類においても説明し、特許請求することができることを理解するであろう。明示的に別記されない限り、本明細書で明記されたいずれの方法または態様も、その工程が特定の順序で実施されることを要求すると解釈されることは決して意図されない。したがって、方法クレームが特許請求の範囲または説明において工程が特定の順序に制限されることを特定的に記載していない場合、いかなる点でも順序が推測されることは決して意図されない。これは解釈のための任意の可能な明示されていない基礎に適用でき、例えば下記が挙げられる：工程の配列または動作フローに関する論理事項、文法構成または句読点から誘導される単純な意味、または本明細書で記載される態様の番号および型。
【０１０２】
本出願を通して、様々な刊行物に言及される。これらの刊行物の開示は、これが関連する最先端をより詳細に記載するために、全体として、これによって参照により本出願に組み込まれる。開示される参考文献はまた、参考文献が頼りにされる文において記載される、その中に含まれる材料に対し、個々におよび特定的に参照により本明細書に組み込まれる。本明細書では、本発明は、先行発明のためにそのような刊行物に先行することはできないということを認めるものと解釈すべきではない。さらに、本明細書で提供される発行日は、実際の発行日と異なる可能性があり、これは独自の確認が必要となる可能性がある。
【実施例】
【０１０３】
下記実施例は、本明細書で特許請求される化合物、組成物、物品、装置および／または方法がどのように製造され、評価されるかについての完全な開示および記述を当業者に提供するために提案され、全く例示であることが意図され、開示を制限することを意図しない。数値（例えば、量、温度、など）に関する正確さを確保するために努力をしてきたが、いくらかの誤差およびずれが含められるべきである。別記されない限り、部は重量部であり、温度は℃で表され、または周囲温度であり、圧力は大気、またはその付近である。別記されない限り、組成物に関するパーセンテージは、重量パーセント（ｗｔ％）の単位である。反応条件、例えば、構成成分濃度、所望の溶媒、溶媒混合物、温度、圧力ならびに記載されるプロセスから得られる生成物純度および収率を最適化するために使用することができる他の反応範囲および条件の多数のバリエーションおよび組み合わせが存在する。合理的なルーチン実験のみがそのようなプロセス条件を最適化するのに必要とされるであろう。
【０１０４】
以下の本明細書で使用されるように、以下は下記の通りに省略される。
ＦＭは曲げ弾性率であり、
ＦＯＴは消炎時間であり、
ＦＳは曲げ強度であり、
ＧＦはガラス繊維であり、
ＨＤＴは熱たわみ温度であり、
ＩＳＯは国際標準化機構（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）、ジュネーブ、スイスを示し、
ＰＡはポリアミドであり、
ＰＡ６はポリアミド６であり、これはまた、当技術分野ではナイロン６またはポリカプロラクタムと呼ばれ、
ＰＡ６６はポリアミド６，６であり、これはまた、当技術分野ではナイロン６，６と呼ばれ、
ｐ（ＦＴＰ）は初回合格の確率であり、
ＰＰＡはポリフタルイミドであり、
ＴＭは引張弾性率であり、
ＴＳは引張強さであり、
ＵＮＩはノッチなし衝撃強度であり、ならびに
ザイテル（Ｚｙｔｅｌ）はザイテル（登録商標）ＨＴＮ５０１、デュポン（ＤｕＰｏｎｔ）から市販されている芳香族ポリアミド樹脂である。
【０１０５】
＜実施例１＞
下記材料を本明細書で記載される実施例において使用した。ポリイミドはウルテム（Ｕｌｔｅｍ）（登録商標）１０１０およびウルテム（登録商標）１０４０（ＳＡＢＩＣイノベーティブプラスチックス（ＳＡＢＩＣ  Ｉｎｎｏｖａｔｉｖｅ  Ｐｌａｓｔｉｃｓ））のいずれかとし、ガラス繊維はＰＰＧ３５４０（ＰＰＧインダストリーズ社（ＰＰＧ  Ｉｎｄｕｓｔｒｉｅｓ、Ｉｎｃ．））とし、これは図および表では「ＧＦ」として示され、ポリアミドＰＡ６はドマミッド（Ｄｏｍａｍｉｄ）（登録商標）２４（ＤＯＭＯケミカルズ（Ｃｈｅｍｉｃａｌｓ）ＧｍｂＨ）とし、図および表では「ＰＡ６」として示され、ポリアミドＰＡ６６はザイテル（登録商標）５０１（デュポン）とし、図および表ではＰＡ６６として示され、ポリアミドＰＰＡはアモデル（Ａｍｏｄｅｌ）（登録商標）Ａ−１００６（ソルベイプラスチックス（Ｓｏｌｖａｙ  Ｐｌａｓｔｉｃｓ））とし、図および表では「ＰＰＡ」として示され、ならびに、高温ナイロンはザイテル（登録商標）ＨＴＮ（デュポン）とし、図および表では「ザイテル」として示される。これらの材料を以下、表１および２に明記される割合で調合して組成物とした。
【０１０６】
配合は、ＰＥＴスクリュを使用して、図１に示される温度プロファイルおよびスクリュ設計を用いて実施した。１０−バレル押出機による二軸スクリュ押し出しでは、表１におけるバッチを、ガラス繊維を除いて別々に秤量した。ガラス繊維を、図１に示されるように、第６バレルにある別個のサイドフィーダを通して供給した。フィーダは、４０％ガラス繊維供給に対し正当に較正させた。成形は１００ＴＬ＆Ｔデマーグ（Ｄｅｍａｇ）射出成形機（Ｌ＆Ｇプラスチックスマシーナリ社（Ｌ＆Ｇ  Ｐｌａｓｔｉｃｓ  Ｍａｃｈｉｎｅｒｙ  Ｌｔｄ）、チェンナイ、インド）において実施した。温度セットを表３に示されるように維持し、特定の成形パラメータセットは、表４に示す。
【０１０７】
【表１】
2014523947.tif 000014
【０１０８】
【表２】
2014523947.tif 000015
【０１０９】
【表３】
2014523947.tif 000016
【０１１０】
【表４】
2014523947.tif 000017
【０１１１】
引張、衝撃、および火炎バーをＴＳＯ標準により成形し、２３℃／５０％湿度で試験前４８時間コンディショニングした。コンディショニング後、様々な特性（機械、熱、レオロジ、火炎および電気）を実施例で記載されるように測定した。試験片をＩＳＯ２９４に従い射出成形し、引張、曲げおよび衝撃試験をそれぞれ、ＩＳＯ標準５２７、１７８および１８０に従い実施した。火炎試験をＵＬ標準９４に従い、２０ｍｍ垂直燃焼試験を用いて実施した。
【０１１２】
＜実施例２＞
組成物の流れ特性をスパイラルフロー射出成形により決定した。型はその中に、ポリマが流れるチャネル（３ｍｍの厚さ）に沿って刻印された数字を有し、よって直接フロー数を提供する。この研究で使用される型を図２に示す。射出成形中のスパイラルフロー条件を以下、表５で示す。ウルテム−４０％ＧＦに対するベースライン流は２５ｃｍであった。
【０１１３】
【表５】
2014523947.tif 000018
【０１１４】
ポリアミド流れ促進剤の効果に対するデータを図３および４に示す。これらは、それぞれ、芳香族ポリアミド類（ＰＰＡおよびザイテル、図３を参照されたい）ならびに脂肪族ポリアミド類（ＰＡ６およびＰＡ６６、図４を参照されたい）を用いて得られた結果を示す。組成物中のポリアミドの量をｗｔ％のパーセンテージとして図に示す。全ての組成物が４０％ＧＦ（ＰＰＧインダストリーズ（Ｉｎｄｕｓｔｒｉｅｓ））を含み、組成物中のポリイミド（ウルテム１０１０）の量は、ポリアミドおよびＧＦを含めた後、１００％を提供するのに必要とされる残りとした。データは、試験した脂肪族ポリアミド類は試験した芳香族ポリアミド類に比べ、流れ改善により大きな増加を提供したことを示す。流れ改善は、ウルテム１０１０および４０％ＧＦを含む組成物と比較した流れのパーセンテージ増加の観点から与えられる。
【０１１５】
データは、試験した脂肪族ナイロン類はＨＤＴを１０−１５℃低下させたことを示す。他方、試験した芳香族ナイロン類はＨＤＴを維持した。例えば、参照組成物（６０％ウルテム１０１０、４０％ＧＦ、ポリアミド流れ促進剤なし）に比べ、５ｗｔ％のＰＰＡは７０％の流れの増加を提供し、同じ負荷のザイテルは６３％の流れ改善を提供した。試験した脂肪族ポリアミド類は、芳香族ポリアミド類の同様の負荷に比べ、流れ改善に対しより強固な効果を提供したが、ＨＤＴが１５℃まで損失した。例えば、５％の負荷では、両方の型の脂肪族ポリアミド類（ＰＡ６およびＰＡ６６）は、改善された流れに関し、同様に挙動した。参照組成物（６０％ウルテム１０１０、４０％ＧＦ）に関し、組成物中１０％のＰＰＡは、２００％の流れ改善を提供し、一方、ＰＡ６およびＰＡ６６は３００％超の流れの改善を示した。
【０１１６】
＜実施例３＞
ＴＭ、ＦＭ、および衝撃特性に対するポリアミド流れ促進剤の効果に関するデータを図５に示す。ＴＭ、ＦＭ、および衝撃特性を、射出成形された試験片に対し、それぞれ、ＩＳＯ標準５２７、１７８および１８０に記載される手順を用いて試験した。図５では、「ウルテム１０１０」と分類された組成物は６０％ウルテム／４０％ＧＦ（ｗｔ％）であり、組成物ラベル「ウルテム１０１０／１０４０」は３０％ウルテム１０１０／３０％ウルテム１０４０／４０％ＧＦ（ｗｔ％）であったことに注目すべきである。データは、試験した組成物中のポリアミド流れ促進剤（ＰＡ６、ＰＡ６６、ＰＰＡ、またはザイテル）の存在は、引張または曲げ弾性率のいずれに対しても、最小の影響しか有さなかったことを示す。ポリアミド流れ促進剤を含む組成物は、相当する参照組成物（すなわち相当する比のポリイミド、ウルテム、およびＧＦ、ポリアミド流れ促進剤なし）に比べ、同じかまたはわずかに高いレベルのＴＭまたはＦＭを有した。傾向は、１０および５０％ＧＦをポリイミド（ウルテム）と共に含む組成物中への５％ＰＰＡの添加は衝撃特性を低減させたことを除き、衝撃特性への効果に対して同様である。
【０１１７】
ＴＳ、ＦＳ、ＨＤＴ、および流れ増加に対するポリアミド流れ促進剤の効果に関するデータを図６に示す。データはポリアミド流れ促進剤（ＰＡ６、ＰＡ６６、ＰＰＡ、またはザイテル）の存在は、材料に、試験したバッチにおいて同様のまたはわずかに改善されたＴＳおよびＦＳを提供したことを示す。ＴＳおよびＦＳにおける最も大きな改善は、３０％または４０％ＰＰＡを含む組成物で実現された。ポリアミド流れ促進剤が脂肪族ポリアミド（ＰＡ６またはＰＡ６６）であった場合、ＨＤＴにおける１３−１８℃の減少が試験したバッチにおいて観察された。対照的に、ポリアミド流れ促進剤が芳香族ポリアミド（ＰＰＡまたはザイテル）であった場合、ＨＤＴは変化しなかったか、あるいは改善を示した。例えば、３０％または４０％ＰＰＡは、適切な参照組成物（６０％ウルテム、４０％ＧＦ）と比較すると、ＨＤＴにおける２０−４０℃の増加を提供した。参照組成物に比べ、組成物が１０％または５０％ＧＦを５％ＰＰＡと共に含んだ場合、同様の傾向が見られる。例えば、１０％ＧＦを含む組成物中の５％ＰＰＡは、ＴＳ、ＦＳ、またはＨＤＴにかなり影響することなく、１０％の流れの改善を提供した。同様に、５０％ＧＦを含む組成物中の５％ＰＰＡはＴＳ、ＦＳまたはＨＤＴのいずれにも影響せずに、１０９％の流れの改善を提供した。
【０１１８】
＜実施例４＞
引火性試験を実施し、ポリイミド／ＧＦ組成物のベースライン特性へのポリアミド流れ促進剤の包含の効果を決定した。参照組成物は６０％ウルテム１０１０／４０％ＧＦとした。ウルテム１０１０は自己消火性ポリマであり、難燃剤用途においてしばしば使用される。脂肪族および芳香族ポリアミド流れ促進剤の両方を含む組成物を試験し、データを図７に示す。
【０１１９】
従った試験手順はＵＬ９４火炎試験手順（「装置および器具における部品のためのプラスチック材料の引火性に対する試験のための標準（“Ｓｔａｎｄａｒｄ  ｆｏｒ  Ｔｅｓｔｓ  ｆｏｒ  Ｆｌａｍｍａｂｉｌｉｔｙ  ｏｆ  Ｐｌａｓｔｉｃ  Ｍａｔｅｒｉａｌｓ  ｆｏｒ  Ｐａｒｔｓ  ｉｎ  Ｄｅｖｉｃｅｓ  ａｎｄ  Ａｐｐｌｉａｎｃｅｓ”）」、アンダーライターズ・ラボラトリーズ社（Ｕｎｄｅｒｗｒｉｔｅｒｓ  Ｌａｂｏｒａｔｏｒｉｅｓ，Ｉｎｃ．））において記載される。試験を、アトラス（Ａｔｌａｓ）ＨＶＵＬキャビネット（ＨＶＵＬ  １４０９５およびＨＶＵＬ  １４１１１、アトラスマテリアルテスティングテクノロジー（インド）プライベートリミテッド（Ａｔｌａｓ  Ｍａｔｅｒｉａｌ  Ｔｅｓｔｉｎｇ  Ｔｅｃｈｎｏｌｏｇｙ（Ｉｎｄｉａ）Ｐｒｉｖａｔｅ  Ｌｉｍｉｔｅｄ）、チェンナイ、インド）において、各試験後の燃焼生成物を除去するための換気扇取り付けおよび音声信号によるソフトウェア制御較正時限装置を用いて実施した。全ての試験を、２３±２℃、５０±５％相対湿度の環境において実施した。サンプルを試験前に、２３℃／５０％湿度で４８時間コンディショニングした。試験手順をルーチン的に実施し、そのため、１０の火炎バーを試験し、平均値を秒で表した平均消炎時間（ＦＯＴ）として報告した。ＵＬ９４標準に従う評定基準は下記の通りである。１）Ｖ０（垂直燃焼）：試験バーに火炎をそれぞれ１０秒、２回適用した後１０秒以内に燃焼が中止する、燃焼落下物は許容されない、２）Ｖ１（垂直燃焼）：試験バーに火炎をそれぞれ１０秒、２回適用した後３０秒以内に燃焼が中止する、燃焼落下物は許容されない、ならびに３）Ｖ２（垂直燃焼）：試験バーに火炎をそれぞれ１０秒、２回適用した後３０秒以内に燃焼が中止する、燃焼落下物は許容される。ＵＬ９４評価に加えて、消炎時間を、ＤＦＳＳシックスシグマアプローチを用いて分析し、初回合格の確率またはｐ（ＦＴＰ）を計算した。ここで、ｐ（ＦＴＰ）はＵＬ９プロトコルにおいて規定される通りである。
【０１２０】
ポリアミド流れ促進剤を含む組成物の引火性は、約２．５％脂肪族ポリアミド（例えばＰＡ６またはＰＡ６６）のレベルまでは参照組成物（６０％ポリイミド（ウルテム）、４０％ＧＦ）に相当した。約２．５％を超えるレベルでは、ＦＯＴの増加が観察された。対照的に、ポリアミド流れ促進剤が芳香族ポリアミド（例えばＰＰＡまたはザイテル）であった場合、ＦＯＴは、約５％までの負荷であっても参照組成物に相当した。芳香族ポリアミドが、約５％を超えるレベルで存在した場合、ＦＯＴの増加は、脂肪族ポリアミドが約５％で存在した場合と同様に観察された。
【０１２１】
煙試験をＡＳＴＭ  Ｅ標準により炉および光源、ならびに検出器を有する密閉キャビネットを含む煙チャンバで実施した。煙試験プロトコルを、ＡＳＴＭ  Ｅ−６２２煙密度試験（ＡＳＴＭ  Ｅ６２２−９４、１９９９、「コンピュータシステムを開発するためのガイド“Ｇｕｉｄｅ  ｆｏｒ  Ｄｅｖｅｌｏｐｉｎｇ  Ｃｏｍｐｕｔｅｒｉｚｅｄ  Ｓｙｓｔｅｍ”」ＡＳＴＭインターナショナル（Ｉｎｔｅｒｎａｔｉｏｎａｌ）、ウエストコンショホッケン、ＰＡ、２００３、ＤＯＩ：１０．１５２０／Ｅ０６２２−９４Ｒ９９、ｗｗｗ．ａｓｔｍ．ｏｒｇ．）で記載されるように実施した。データをＤｓ（２０）値、すなわち２０分での特定光学密度の観点で与える。ポリイミドウルテムは優れた煙抵抗特性で知られている。ポリアミド流れ促進剤に典型的なより低い融点による、煙特性に対するポリアミド流れ促進剤を組成物中に包含させた効果を決定するのは、興味深かった。データを図７に示す。
【０１２２】
参照組成物は６０％ウルテム１０１０／４０％ＧＦであり、これは低いＤｓ値と関連し、例えばＤｓ（２０）は約２１であった。引火性試験で観察された同様の傾向が、煙試験でも観察された。例えば、ポリアミド流れ促進剤が５％負荷の芳香族ポリアミドであった場合、観察されたＤｓ値は、脂肪族ポリアミド流れ促進剤を含む組成物と比べた場合、約２２％低かった。
【０１２３】
＜実施例５＞
比較トラッキング指数（「ＣＴＩ」）は絶縁材料の電気破壊（トラッキング）特性を測定するために当技術分野で典型的に使用される。トラッキングは絶縁材料の表面上での電気破壊の測定値である。大きな電圧差は、炭化路を形成することにより、材料の表面を横切る導電漏れ経路を徐々に生成させる。ＣＴＩ試験手順を、ＡＳＴＭＤ３６３８試験方法（ＡＳＴＭ  Ｄ３６３８、２００７、「電気絶縁材料の比較トラッキング指数のための標準試験方法（“Ｓｔａｎｄａｒｄ  Ｔｅｓｔ  Ｍｅｔｈｏｄ  ｆｏｒ  Ｃｏｍｐａｒａｔｉｖｅ  Ｔｒａｃｋｉｎｇ  Ｉｎｄｅｘ  ｏｆ  Ｅｌｅｃｔｒｉｃａｌ  Ｉｎｓｕｌａｔｉｎｇ  Ｍａｔｅｒｉａｌｓ”）」ＡＳＴＭインターナショナル、ウエストコンショホッケン、ＰＡ、２００３、ＤＯＩ：１０．１５２０／Ｄ３６３８−０７、ｗｗｗ．ａｓｔｍ．ｏｒｇ）において記載されるように実施し、白金電極を使用した。簡単に言うと、試験手順は、５０滴の０．１％（ｗｔ％）塩化アンモニウム溶液を材料の表面（３ｍｍ厚さ）に滴下し、続いて、破壊が起きた最大電圧を決定することを含んだ。性能レベルカテゴリ（ＰＬＣ）を導入し、過剰の暗示される精度および偏りを回避した。ＰＬＣ評価系を下記表６に示し、データを図７で提供する。
【０１２４】
【表６】
2014523947.tif 000019
【０１２５】
比較トラッキング指数を５％の脂肪族および芳香族ポリアミド流れ促進剤を有するサンプルに対して決定し、表面特性に対するポリアミド流れ促進剤の効果を評価した。参照組成物（６０％ポリイミド（ウルテム）、４０％ＧＦ）は４のＰＬＣ評価を有し、すなわち１５０Ｖで合格した。脂肪族または芳香族ポリアミド流れ促進剤のいずれかの包含は同じＰＬＣ値を提供し、よってポリアミド流の包含はＣＴＩに対し明確な効果は有さなかったことが観察された。
【０１２６】
＜実施例６＞
高せん断レオロジ試験を、キャピラリーレオメータ（図表示は図８、パネルＡに示される）を用いて実施した。これは、高せん断速度条件（＞１００ｓｅｃ−１）下で樹脂の粘度を測定する。材料をバレル内で、一定温度で維持し、これはピストンにより、様々なせん断速度で、キャピラリーダイを通して押し出された。試験を加工条件に対応するある範囲の温度およびせん断速度にわたって実施し、見かけの粘度をせん断速度の関数として計算した。試験をＡＳＴＭＤ３８３５試験方法（ＡＳＴＭＤ３８３５、２００８、「キャピラリーレオメータによるポリマ材料の特性の決定のための標準試験方法（“Ｓｔａｎｄａｒｄ  Ｔｅｓｔ  Ｍｅｔｈｏｄ  ｆｏｒ  Ｄｅｔｅｒｍｉｎａｔｉｏｎ  ｏｆ  Ｐｒｏｐｅｒｔｉｅｓ  ｏｆ  Ｐｏｌｙｍｅｒｉｃ  Ｍａｔｅｒｉａｌｓ  ｂｙ  Ｍｅａｎｓ  ｏｆ  ａ  Ｃａｐｉｌｌａｒｙ  Ｒｈｅｏｍｅｔｅｒ”）」ＡＳＴＭインターナショナル、ウエストコンショホッケン、ＰＡ、２００３、ＤＯＩ：１０．１５２０／Ｄ３８３５−０８、ｗｗｗ．ａｓｔｍ．ｏｒｇ）に記載されるように実施した。
【０１２７】
データを図８に示し（パネルＢ）、結果は、ポリアミド流れ促進剤の包含は、見かけの粘度を著しく低減させたことを示唆する。例えば、組成物が３０００ｓ−１のせん断速度で、５５％ポリイミド（ウルテム）、４０％ＧＦ中に５％ＰＰＡを含んだ場合、粘度低減の大きさは＞５０％であった。これらのデータはスパイラル直線流データと一致する。
【０１２８】
＜実施例７＞
ウルテム−ＰＰＡブレンド（ガラス繊維なし）の形態を、透過型電子顕微鏡法（ＴＥＭ）を用いて研究した。ＴＥＭ分析のためのサンプルを、サンプルの小片をメス用ナイフを用いて切断して調製し、５０−１００ｎｍの薄さの切片を、ダイヤモンドナイフを備えたミクロトームを用いて低温で調製した。薄い切片をＣｕグリッドに移した。サンプルをその後、染色なしでＴＥＭ観察に供した。画像をテクナイ（Ｔｅｃｎａｉ）（商標）Ｔ１２顕微鏡（ＦＥＩ社（Ｃｏｍｐａｎｙ））を用い、１２０ＫＶのビーム電圧で、明視野、透過モードを用いて獲得した。ＳＥＭ画像（図９を参照されたい）は表皮とコア領域の形態には差異が存在することを示唆する。例えば、ＰＰＡはコアまたはバルク領域中で球状ドメインとして存在するようであり、一方、表皮近くでは楕円ドメインとして現れる。特定の理論に縛られることは望まないが、この観察は、コアに比べ表皮でのせん断速度が高いことに起因する可能性がある。
【０１２９】
ウルテム１０１０／ＧＦ組成物中にポリアミド流れ促進剤を含むいくつかの組成物に対する比較特性の概要を下記表７に示す。組成物は示されたｗｔ％のポリアミド流れ促進剤、４０％のＧＦを含み、および組成物の残りはウルテム１０１０であった。データが示すように、約１−３０％のポリアミド流れ促進剤の包含は、直線流を約１５％から約１５０％増加させる。ポリアミド流れ促進剤の存在は重要な性能パラメータ（引火性、煙生成、ＨＤＴ、衝撃、および強度）に対し何の効果も有さないか、あるいは、多くの組成物では、１つ以上の特性において改善を有する。いくつかの組成物では、高レベルのポリアミド流れ促進剤は、流れ特性において強固な改善を提供するが、他の所望の特性に対し負の影響を有し得る。
【０１３０】
【表７】
2014523947.tif 000020
【０１３１】
【表８】
2014523947.tif 000021
【０１３２】
１つの態様では、（ａ）約１０ｗｔ％から６０ｗｔ％の強化フィラーと、（ｂ）約１ｗｔ％から約１０ｗｔ％の、ナイロン６、ナイロン６６、ポリフタルアミド（ＰＰＡ）、ナイロン１１、ナイロン６１０、ナイロン４１０、ナイロン１０１０、ナイロン１０１２、およびナイロン５１０、または前記ポリアミド流れ促進剤の少なくとも１つを含む組み合わせから選択されるポリアミド流れ促進剤と、（ｃ）残りの重量パーセントのポリイミド樹脂とを含む強化ポリイミド組成物が提供され、ここで、組成物は射出成形中に、実質的に同じ割合の同じポリイミド樹脂と同じ強化フィラーから本質的に構成され、ポリアミド流れ促進剤なしで、実質的に同一の射出成形条件下の参照強化ポリイミド組成物よりも少なくとも約１０％大きな直線流を示す。いくつかの態様では、ポリイミド樹脂はポリエーテルイミド、ポリアミドイミド、または前記ポリイミド樹脂の少なくとも１つを含む組み合わせから選択される。
【０１３３】
１つの態様では、（ａ）約１０ｗｔ％から６０ｗｔ％の、ガラス繊維、ガラスフレーク、ガラスビーズ、炭素繊維、アラミド繊維、または前記強化フィラーの少なくとも１つを含む組み合わせから選択される強化フィラーと、（ｂ）約１ｗｔ％から約１０ｗｔ％のポリアミド流れ促進剤と、（ｃ）残りの重量パーセントのポリイミド樹脂とを含む強化ポリイミド組成物が提供され、ここで、組成物は射出成形中に、実質的に同じ割合の同じポリイミド樹脂と同じ強化フィラーから本質的に構成され、ポリアミド流れ促進剤なしで、実質的に同一の射出成形条件下の参照強化ポリイミド組成物よりも少なくとも約１０％大きな直線流を示す。いくつかの態様では、ポリイミド樹脂はポリエーテルイミド、ポリアミドイミド、または前記ポリイミド樹脂の少なくとも１つを含む組み合わせから選択される。
【０１３４】
１つの態様では、（ａ）約１０ｗｔ％から６０ｗｔ％の、ガラス繊維、ガラスフレーク、ガラスビーズ、炭素繊維、アラミド繊維、または前記強化フィラーの少なくとも１つを含む組み合わせから選択される強化フィラーと、（ｂ）約１ｗｔ％から約１０ｗｔ％の、ナイロン６、ナイロン６６、ポリフタルアミド（ＰＰＡ）、ナイロン１１、ナイロン６１０、ナイロン４１０、ナイロン１０１０、ナイロン１０１２、およびナイロン５１０、または前記ポリアミド流れ促進剤の少なくとも１つを含む組み合わせから選択されるポリアミド流れ促進剤と、（ｃ）残りの重量パーセントのポリイミド樹脂とを含む強化ポリイミド組成物が提供され、ここで、組成物は射出成形中に、実質的に同じ割合の同じポリイミド樹脂と同じ強化フィラーから本質的に構成され、ポリアミド流れ促進剤なしで、実質的に同一の射出成形条件下の参照強化ポリイミド組成物よりも少なくとも約１０％大きな直線流を示す。いくつかの態様では、ポリイミド樹脂はポリエーテルイミド、ポリアミドイミド、または前記ポリイミド樹脂の少なくとも１つを含む組み合わせから選択される。
【０１３５】
別の態様では、（ａ）ポリイミド樹脂、（ｂ）約１：２から約９：１の樹脂：フィラー比となる量の強化フィラーであって、ガラス繊維、ガラスフレーク、ガラスビーズ、炭素繊維、アラミド繊維、または前記強化フィラーの少なくとも１つを含む組み合わせから選択される強化フィラーと、（ｃ）組成物が射出成形中に、実質的に同じ割合の同じポリイミド樹脂と同じ強化フィラーから本質的に構成され、ポリアミド流れ促進剤なしで、実質的に同一の射出成形条件下の参照強化ポリイミド組成物よりも少なくとも約１０％大きな直線流を示すように有効な量の、ポリアミド流れ促進剤とを含む強化ポリイミド組成物が提供される。
【０１３６】
別の態様では、（ａ）ポリエーテルイミド、ポリアミドイミド、または前記ポリイミド樹脂の少なくとも１つを含む組み合わせから選択されるポリイミド樹脂と、（ｂ）約１：２から約９：１の樹脂：フィラー比となる量の強化フィラーであって、ガラス繊維、ガラスフレーク、ガラスビーズ、炭素繊維、アラミド繊維、または前記強化フィラーの少なくとも１つを含む組み合わせから選択される強化フィラーと、（ｃ）組成物が射出成形中に、実質的に同じ割合の同じポリイミド樹脂と同じ強化フィラーから本質的に構成され、ポリアミド流れ促進剤なしで、実質的に同一の射出成形条件下の参照強化ポリイミド組成物よりも少なくとも約１０％大きな直線流を示すように有効な量のポリアミド流れ促進剤とを含む強化ポリイミド組成物が提供される。
【０１３７】
別の態様では、（ａ）ポリエーテルイミド、ポリアミドイミド、または前記ポリイミド樹脂の少なくとも１つを含む組み合わせから選択されるポリイミド樹脂と、（ｂ）約１：２から約９：１の樹脂：フィラー比となる量の強化フィラーであって、ガラス繊維、ガラスフレーク、ガラスビーズ、炭素繊維、アラミド繊維、または前記強化フィラーの少なくとも１つを含む組み合わせから選択される強化フィラーと、（ｃ）ナイロン６、ナイロン６６、ポリフタルアミド、または前記ポリアミド流れ促進剤の少なくとも１つを含む組み合わせから選択され、組成物が射出成形中に、実質的に同じ割合の同じポリイミド樹脂と同じ強化フィラーから本質的に構成され、ポリアミド流れ促進剤なしで、実質的に同一の射出成形条件下の参照強化ポリイミド組成物よりも少なくとも約１０％大きな直線流を示すように有効な量で存在するポリアミド流れ促進剤とを含む強化ポリイミド組成物が提供される。
【０１３８】
他の態様では、強化ポリイミド組成物の射出成形中の直線流を増加させる方法が提供され、方法は、ポリイミド樹脂と、ガラス繊維、ガラスフレーク、ガラスビーズ、炭素繊維、アラミド繊維、または前記強化フィラーの少なくとも１つを含む組み合わせから選択される強化フィラーと、ポリアミド流れ促進剤とを組み合わせる工程を含み、強化フィラーは約１：２から約９：１の樹脂：フィラー比となる量で組み合わされ、ポリアミド流れ促進剤は、組成物が射出成形中に、実質的に同じ割合の同じポリイミド樹脂と同じ強化フィラーから本質的に構成され、ポリアミド流れ促進剤なしで、実質的に同一の条件下の参照強化ポリイミド組成物よりも少なくとも約１０％大きな直線流を示すように有効な量で組み合わされる。いくつかの態様では、ポリイミド樹脂はポリエーテルイミド、ポリアミドイミド、または前記ポリイミド樹脂の少なくとも１つを含む組み合わせから選択される。
【０１３９】
他の態様では、強化ポリイミド組成物の射出成形中の直線流を増加させる方法が提供され、方法は、ポリイミド樹脂と、ガラス繊維、ガラスフレーク、ガラスビーズ、炭素繊維、アラミド繊維、または前記強化フィラーの少なくとも１つを含む組み合わせから選択される強化フィラーと、ナイロン６、ナイロン６６、ポリフタルアミド、または前記ポリアミド流れ促進剤の少なくとも１つを含む組み合わせから選択されるポリアミド流れ促進剤とを組み合わせる工程を含み、強化フィラーは約１：２から約９：１の樹脂：フィラー比となる量で組み合わされ、ポリアミド流れ促進剤は、組成物が射出成形中に、実質的に同じ割合の同じポリイミド樹脂と同じ強化フィラーから本質的に構成され、ポリアミド流れ促進剤なしで、実質的に同一の条件下の参照強化ポリイミド組成物よりも少なくとも約１０％大きな直線流を示すように有効な量で組み合わされる。いくつかの態様では、ポリイミド樹脂はポリエーテルイミド、ポリアミドイミド、または前記ポリイミド樹脂の少なくとも１つを含む組み合わせから選択される。
【０１４０】
１つの態様では、強化ポリイミド組成物において射出成形直線流損失を回復させる方法が提供され、方法は、ポリイミド樹脂と、ガラス繊維、ガラスフレーク、ガラスビーズ、炭素繊維、アラミド繊維、または前記強化フィラーの少なくとも１つを含む組み合わせから選択される強化フィラーとの混合物に、ポリアミド流れ促進剤を、実質的に同じ割合の同じポリイミド樹脂と同じ強化フィラーから本質的に構成され、ポリアミド流れ促進剤なしで、実質的に同一の射出成形条件下の参照強化ポリイミド組成物の射出成形直線流速を、ポリアミド流れ促進剤なしで、実質的に同一の射出成形条件下の実質的に同一の無充填強化ポリイミドの射出成形直線流速と比較した場合に観察される流れ損失の少なくとも約１０％を回復させるのに十分な量で添加する工程を含む。いくつかの態様では、ポリイミド樹脂はポリエーテルイミド、ポリアミドイミド、または前記ポリイミド樹脂の少なくとも１つを含む組み合わせから選択される。
【０１４１】
１つの態様では、強化ポリイミド組成物において射出成形直線流損失を回復させる方法が提供され、方法は、ポリイミド樹脂と、ガラス繊維、ガラスフレーク、ガラスビーズ、炭素繊維、アラミド繊維、または前記強化フィラーの少なくとも１つを含む組み合わせから選択される強化フィラーとの混合物に、ナイロン６、ナイロン６６、ポリフタルアミド、または前記ポリアミド流れ促進剤の少なくとも１つを含む組み合わせから選択され、実質的に同じ割合の同じポリイミド樹脂と同じ強化フィラーから本質的に構成され、ポリアミド流れ促進剤なしで、実質的に同一の射出成形条件下の参照強化ポリイミド組成物の射出成形直線流速を、ポリアミド流れ促進剤なしで、実質的に同一の射出成形条件下の実質的に同一の無充填強化ポリイミドの射出成形直線流速と比較した場合に観察される流れ損失の少なくとも約１０％を回復させるのに十分な量で存在するポリアミド流れ促進剤を添加する工程を含む。いくつかの態様では、ポリイミド樹脂はポリエーテルイミド、ポリアミドイミド、または前記ポリイミド樹脂の少なくとも１つを含む組み合わせから選択される。
【０１４２】
様々な改変および変更が本発明において、発明の範囲または精神から逸脱せずに可能であることは当業者には明らかであろう。本発明の他の実施形態は、本明細書で開示される本発明の明細および実施を考慮すれば、当業者に明らかになるであろう。明細および実施例は例示にすぎないと考えられ、本発明の真の範囲および精神は下記特許請求の範囲により示されることが意図される。
【０１４３】
本発明の特許可能な範囲は特許請求の範囲により規定され、当業者が思いつく他の実施例を含み得る。そのような他の実施例は、特許請求の範囲の文字通りの言語と異なっていない構造要素を有する場合、または特許請求の範囲の文字通りの言語とごくわずかな差を有する等価の構造要素を含む場合、特許請求の範囲内にあることが意図される。
【図２】
2014523947.tif 000022
【図５】
2014523947.tif 000023
【図１】
2014523947.tif 000024
【図３】
2014523947.tif 000025
【図４】
2014523947.tif 000026
【図６】
2014523947.tif 000027
【図７】
2014523947.tif 000028
【図８】
2014523947.tif 000029
【図９】
2014523947.tif 000030
【図１０】
2014523947.tif 000031
【手続補正書】
【提出日】平成26年2月17日(2014.2.17)
【手続補正１】
【補正対象書類名】明細書
【補正対象項目名】００１２
【補正方法】変更
【補正の内容】
【００１２】
【図１】例示的な開示組成物を配合するために使用される代表的なＰＥＴスクリュの略図を示す。
【図２】例示的な開示組成物の直線流特性を決定するための代表的な装置の写真を示す図である。
【図３】例示的な組成物に対する代表的な直線流およびＨＤＴデータを示図である。
【図４】例示的な組成物に対する代表的な直線流およびＨＤＴデータを示す図である。
【図５】例示的な組成物に対する代表的な引張弾性率、曲げ弾性率、および衝撃データを示す図である。
【図６】例示的な組成物に対する代表的な引張強さ、曲げ強度、ＨＤＴ、および直線流データを示す図である。
【図７】例示的な組成物に対する代表的な火炎および熱特性データを示す図である。
【図８】例示的な組成物に対する代表的な高せん断粘度データを示す図である。
【図９】例示的な組成物に対する代表的な走査電子顕微鏡像を示す図である。
【図１０】ウルテム１０１０／ＧＦ組成物中にポリアミド流れ促進剤を含むいくつかの組成物に対する比較特性の概要を示す図である。
【国際調査報告】
2014523947.tif 000032
2014523947.tif 000033